(57)【要約】  【課題】指などによる指紋払拭性を向上できる防汚性基材を提供する。  【解決手段】防汚性基材は、表面を有する基材と、基材の表面に設けられた防汚層とを備える。防汚層が、末端以外の部分にエステル結合を有する第１の化合物、および環状炭化水素基を有する第２の化合物の少なくとも一方を含んでいる。防汚層の表面におけるオレイン酸の前進接触角が１５°以下であり、防汚層の表面におけるオレイン酸の後退接触角が１０°以下である。【選択図】図１
2013171262.tif 000002
【特許請求の範囲】
【請求項１】
表面を有する基材と、
上記基材の表面に設けられた防汚層と
を備え、
上記防汚層が、末端以外の部分にエステル結合を有する第１の化合物、および環状炭化水素基を有する第２の化合物の少なくとも一方を含み、
上記防汚層の表面におけるオレイン酸の前進接触角が１５°以下であり、
上記防汚層の表面におけるオレイン酸の後退接触角が１０°以下である防汚性基材。
【請求項２】
上記防汚層は、凹部が設けられた表面を有する請求項１に記載の防汚性基材。
【請求項３】
上記凹部は、上記防汚層の表面にある液体に対して正の毛管圧力を及ぼす請求項２に記載の防汚性基材。
【請求項４】
上記凹部の幅Ｗは、１ｎｍ以上１ｍｍ以下の範囲内であり、
上記凹部の深さＤは、１ｎｍ以上１ｍｍ以下の範囲内である請求項２または３に記載の防汚性基材。
【請求項５】
上記第１の化合物および上記第２の化合物の少なくとも一方は、上記基材の表面に吸着されている請求項１から４のいずれかに記載の防汚性基材。
【請求項６】
上記防汚層は、上記第１の化合物および上記第２の化合物の少なくとも一方を含む単分子層である請求項１から５のいずれかに記載の防汚性基材。
【請求項７】
上記防汚層が、コーティング層である請求項１から６のいずれかに記載の防汚性基材。
【請求項８】
上記コーティング層は、エネルギー線硬化性樹脂組成物および熱硬化性樹脂組成物の少なくとも一方を含み、
上記エネルギー線硬化性樹脂組成物および熱硬化性樹脂組成物は、上記第１の化合物、および上記第２の化合物の少なくとも一方を含んでいる請求項７に記載の防汚性基材。
【請求項９】
上記第１の化合物および上記第２の化合物は、添加剤である請求項７または８に記載の防汚性基材。
【請求項１０】
上記添加剤は、レベリング剤である請求項９に記載の防汚性基材。
【請求項１１】
上記防汚層が、上記第２の化合物とともに、末端に鎖状炭化水素基を有する第３の化合物をさらに含んでいる請求項１に記載の防汚性基材。
【請求項１２】
上記第１の化合物は、下記の式（１）または式（２）で表され、
上記第２の化合物は、下記の式（３）または式（４）で表される請求項１から１１のいずれかに記載の防汚性基材。
【化１】
2013171262.tif 000042
（式中、Ｒ1は、Ｃ、Ｎ、Ｓ、Ｏ、Ｓｉ、ＰまたはＴｉを含む基、Ｒ2は、炭素数が２個以上の基である。）
【化２】
2013171262.tif 000043
（式中、Ｒ1、Ｒ2はそれぞれ独立に、Ｃ、Ｎ、Ｓ、Ｏ、Ｓｉ、ＰまたはＴｉを含む基である。）
【化３】
2013171262.tif 000044
【化４】
2013171262.tif 000045
【請求項１３】
上記式（１）および式（２）のＲ1、Ｒ2はそれぞれ独立に、炭化水素基、スルホ基、スルホニル基、スルホンアミド基、カルボン酸基、アミノ基、アミド基、リン酸基、フォスフィノ基、シラノール基、エポキシ基、イソシアネート基、シアノ基、チオール基、または水酸基である請求項１２に記載の防汚性基材。
【請求項１４】
上記第３の化合物は、下記の式（５）または式（６）で表される請求項１１に記載の防汚性基材。
【化５】
2013171262.tif 000046
【化６】
2013171262.tif 000047
【請求項１５】
防汚層が設けられた入力面を有し、
上記防汚層が、末端以外の部分にエステル結合を有する第１の化合物、および環状炭化水素基を有する第２の化合物の少なくとも一方を含む入力面を有し、
上記防汚層の表面におけるオレイン酸の前進接触角が１５°以下であり、
上記防汚層の表面におけるオレイン酸の後退接触角が１０°以下である入力装置。
【請求項１６】
防汚層が設けられた表示面を有し、
上記防汚層が、末端以外の部分にエステル結合を有する第１の化合物、および環状炭化水素基を有する第２の化合物の少なくとも一方を含み、
上記防汚層の表面におけるオレイン酸の前進接触角が１５°以下であり、
上記防汚層の表面におけるオレイン酸の後退接触角が１０°以下である表示装置。
【請求項１７】
末端以外の部分にエステル結合を有する第１の化合物、および環状炭化水素基を有する第２の化合物の少なくとも一方を含み、
表面におけるオレイン酸の前進接触角が１５°以下であり、
表面におけるオレイン酸の後退接触角が１０°以下である防汚層。
【発明の詳細な説明】
【技術分野】
【０００１】
本技術は、防汚層、防汚性基材、表示装置および入力装置に関する。詳しくは、表面の汚れを抑制する防汚層に関する。
【背景技術】
【０００２】
近年、タッチパネルをユーザインタフェース（ＵＩ）として搭載した情報表示装置が急速に普及しつつある。タッチパネルは、表示画面を直接指で触ることで直感的に機器を操作できるという利点を持っている反面、指紋の付着によって画面の視認性を悪化させてしまう問題がある。そこで、指紋が付着しても見えにくい耐指紋表面が求められている。
【０００３】
従来からタッチパネルを含むディスプレイ表面には、フッ素系化合物やシリコン系化合物などが最表面にでるように設計された防汚層が用いられてきた（例えば特許文献１参照）。これは撥水撥油表面を形成することで指紋を構成している油脂成分の付着力を弱め、布などでの拭き取りを容易にする効果があった。しかし、布などで拭き取らない限り、油脂成分が層表面ではじかれるために液滴ができ、光を散乱してしまい指紋が目立ってしまう問題があった。
【０００４】
この対策として、油脂成分をはじかない撥水親油表面が提案されている（例えば特許文献２参照）。この表面に付着した指紋の油脂成分は広がって液滴を形成しないため、指紋が見え難くなる。但し、指紋パターンが残るため布などで拭き取らない限り、これに起因した光散乱で付着指紋は見えてしまう。また、連続的に指紋を付着させた場合、結局付着指紋は目立ってしまう。
【先行技術文献】
【特許文献】
【０００５】
【特許文献１】特許第０４６６６６６７号公報
【０００６】
【特許文献２】特開２０１０−１２８３６３号公報
【発明の概要】
【発明が解決しようとする課題】
【０００７】
上述のように付着した指紋が見えにくい表面が望まれているが、静電容量タッチパネルなどの用途を考えると、指で指紋を拭き取れる表面（すなわち、使っているうちに指紋が目立たなくなる表面）が重要であると考えられる。しかしながら、指による指紋払拭性向上に関する技術はこれまで検討されてこなかった。
【０００８】
したがって、本技術の目的は、指などによる指紋払拭性を向上できる防汚層、防汚性基材、表示装置および入力装置を提供することにある。
【課題を解決するための手段】
【０００９】
上述の課題を解決するために、第１の技術は、
表面を有する基材と、
基材の表面に設けられた防汚層と
を備え、
防汚層が、末端以外の部分にエステル結合を有する第１の化合物、および環状炭化水素基を有する第２の化合物の少なくとも一方を含み、
防汚層の表面におけるオレイン酸の前進接触角が１５°以下であり、
防汚層の表面におけるオレイン酸の後退接触角が１０°以下である防汚性基材である。
【００１０】
第２の技術は、
防汚層が設けられた入力面を有し、
防汚層が、末端以外の部分にエステル結合を有する第１の化合物、および環状炭化水素基を有する第２の化合物の少なくとも一方を含む入力面を有し、
防汚層の表面におけるオレイン酸の前進接触角が１５°以下であり、
防汚層の表面におけるオレイン酸の後退接触角が１０°以下である入力装置である。
【００１１】
第３の技術は、
防汚層が設けられた表示面を有し、
防汚層が、末端以外の部分にエステル結合を有する第１の化合物、および環状炭化水素基を有する第２の化合物の少なくとも一方を含み、
防汚層の表面におけるオレイン酸の前進接触角が１５°以下であり、
防汚層の表面におけるオレイン酸の後退接触角が１０°以下である表示装置である。
【００１２】
第４の技術は、
末端以外の部分にエステル結合を有する第１の化合物、および環状炭化水素基を有する第２の化合物の少なくとも一方を含み、
表面におけるオレイン酸の前進接触角が１５°以下であり、
表面におけるオレイン酸の後退接触角が１０°以下である防汚層である。
【００１３】
本技術では、入力面、表示面または表面におけるオレイン酸の前進接触角を１５°以下とし、オレイン酸の後退接触角を１０°以下としているので、入力面、表示面または表面に付着した指紋を指などで擦ってうすく濡れ広がらせて、目立たなくすることができる。
【発明の効果】
【００１４】
以上説明したように、本技術によれば、指などによる指紋払拭性を向上できる。
【図面の簡単な説明】
【００１５】
【図１】図１は、本技術の第１の実施形態に係る防汚性基材の一構成例を示す断面図である。
【図２】図２は、滑落法により測定される前進接触角および後退接触角を説明するための概略図である。
【図３】図３は、第１の変形例に係る防汚性基材の一構成例を示す断面図である。
【図４】図４は、第２の変形例に係る防汚性基材の一構成例を示す断面図である。
【図５】図５は、第３の変形例に係る防汚性基材の一構成例を示す断面図である。
【図６】図６は、第４の変形例に係る防汚性基材の一構成例を示す断面図である。
【図７】図７は、第５の変形例に係る防汚性基材の一構成例を示す断面図である。
【図８】図８Ａ〜図８Ｃは、本技術の第２の実施形態に係る防汚性基材の構成例を示す模式図である。
【図９】図９Ａは、本技術の第３の実施形態に係る防汚性基材の一構成例を示す断面図である。図９Ｂは、本技術の第３の実施形態に係る防汚性基材の一構成例を示す平面図である。
【図１０】図１０Ａは、耐指紋表面における毛管圧力の方向について説明するための略線図である。図１０Ｂは、凹凸面における毛管現象を説明するための略線図である。図１０Ｃは、凹凸面の接触角を説明するための概略図である。
【図１１】図１１は、変形例に係る防汚性基材の一構成例を示す断面図である。
【図１２】図１２は、本技術の第４の実施形態に係る表示装置の一構成例を示す分解斜視図である。
【図１３】図１３Ａは、本技術の第５の実施形態に係る入力装置の一構成例を示す分解斜視図である。図１３Ｂは、本技術の第５の実施形態に係る入力装置の変形例を示す分解斜視図である。
【図１４】図１４Ａ、図１４Ｂは、実施例１３の防汚性フィルムの表面形状の評価結果を示す図である。
【発明を実施するための形態】
【００１６】
本技術の実施形態について以下の順序で説明する。
１．第１の実施形態（耐指紋表面を有する防汚性基材の例）
２．第２の実施形態（耐指紋表面を有する防汚性基材の例）
３．第３の実施形態（耐指紋表面を有する防汚性基材の例）
４．第４の実施形態（耐指紋表面を有する表示装置の例）
５．第５の実施形態（耐指紋表面を有する入力装置の例）
【００１７】
＜１．第１の実施形態＞
［防汚性基材の構成］
図１は、本技術の第１の実施形態に係る防汚性基材の一構成例を示す断面図である。この防汚性基材は、図１に示すように、基材１と、基材１の一方の主面に設けられた防汚層２とを備える。防汚性基材は、防汚層２が設けられた側の表面に耐指紋表面（防汚性表面）Ｓを有している。
【００１８】
第１の実施形態に係る防汚性基材は、表示装置の表示面、入力装置の入力面、および筐体表面などに適用して好適なものである。また、これらの各種表面に基材１なしで防汚層２を直接適用することも好ましい。防汚性基材または防汚層２が表示面に適用される表示装置としては、例えば、テレビ、パーソナルコンピュータ（ＰＣ）、モバイル機器（例えば、スマートフォン、スレートＰＣなど）、フォトフレームなどが挙げられるが、これに限定されるものではない。防汚性基材または防汚層２が入力面に適用される入力装置としては、手や指で触れる入力部を有する入力装置が好ましい。このような入力装置としては、例えば、タッチパネル、マウス、キーボードなどが挙げられるが、これに限定されるものではない。タッチパネルとしては、例えば、テレビ、パソコン、モバイル機器（例えば、スマートフォン、スレートＰＣなど）、フォトフレームなどに設けられたタッチパネルが挙げられるが、これに限定されるものではない。防汚性基材または防汚層２が適用される筐体としては、例えば、例えば、テレビ、パーソナルコンピュータ、モバイル機器（例えば、スマートフォン、スレートＰＣなど）、フォトフレームなどの筺体などが挙げられるが、これに限定されるものではない。
【００１９】
防汚性基材または防汚層２が適用される対象は、上述の電子機器や筐体に限定されるものではなく、手や指で触れる表面を有するものであれば好適に適用可能である。上述の電子機器や筐体以外の物品の例として、例えば、紙、プラスチック、ガラス製品などの最表面など（具体的には例えば、写真、写真立て、プラスチックケース、ガラス窓、額縁などの最表面など）が挙げられるが、これに限定されるものではない。
【００２０】
耐指紋表面Ｓにおけるオレイン酸の前進接触角が１５°以下であり、オレイン酸の後退接触角が１０°以下である。これにより、耐指紋表面Ｓに付着した指紋を指で擦ると、指紋をうすく濡れ広がらせることができ、指紋を目立たなくすることができる。したがって、防汚性基材または防汚層２を入力装置や表示装置などに適用した場合には、これらの装置を使っているうちに指紋を目立たなくできる。ここで、前進接触角および後退接触角は、オレイン酸の動的接触角であり、滑落法（転落法）により測定される。滑落法は、液滴を載せた固体試料を傾けて液滴を滑らせる方法である。
【００２１】
図２は、滑落法により測定される前進接触角および後退接触角を説明するための概略図である。図２に示すように、前進接触角θa、後退接触角度θrはそれぞれ、オレイン酸の液滴１０を載せた耐指紋表面Ｓを傾けた場合に、液滴１０が転落を開始するときの前進接触角度、後退接触角度である。ここで、前進接触角θaとは、液滴１０が濡れ広がる側（液滴が前進する側）の接触角である。後退接触角θrとは、液滴１０が収縮する側（液滴が前進する側とは反対側）の接触角である。
【００２２】
オレイン酸は指紋を構成する成分の一つであり、その動的接触角は、指で指紋を擦った際の材料表面での濡れ広がり度合いを定量的に示していると考えられる。そのため、オレイン酸の動的接触角が上述の所定値以下の表面では、指擦りで指紋がうすく濡れ広がり、目立たなくなると考えられる。
【００２３】
（基材）
基材１は、例えば、透明性を有する無機基材またはプラスチック基材である。基材１の形状としては、例えば、フィルム状、シート状、板状、ブロック状などを用いることができる。無機基材の材料としては、例えば、石英、サファイア、ガラスなどが挙げられる。プラスチック基材の材料としては、例えば、公知の高分子材料を用いることができる。公知の高分子材料としては、具体的には例えば、トリアセチルセルロース（ＴＡＣ）、ポリエステル（ＴＰＥＥ）、ポリエチレンテレフタレート（ＰＥＴ）、ポリエチレンナフタレート（ＰＥＮ）、ポリイミド（ＰＩ）、ポリアミド（ＰＡ）、アラミド、ポリエチレン（ＰＥ）、ポリアクリレート、ポリエーテルスルフォン、ポリスルフォン、ポリプロピレン（ＰＰ）、ジアセチルセルロース、ポリ塩化ビニル、アクリル樹脂（ＰＭＭＡ）、ポリカーボネート（ＰＣ）、エポキシ樹脂、尿素樹脂、ウレタン樹脂、メラミン樹脂、シクロオレフィンポリマー（ＣＯＰ）などがあげられる。
【００２４】
基材１が電子機器などの外装やディスプレイの一部として加工されていてもよい。また、基材１の表面形状は平面に限定されるものではなく、凹凸面、多角形面、曲面またはこれらの形状の組み合わせであってもよい。曲面としては、例えば、球面、楕円面、放物面、自由曲面などが挙げられる。また、基材１の表面に、例えば、ＵＶ転写、熱転写、圧転写、溶融押し出しなどによって所定の構造が付与されていてもよい。
【００２５】
（防汚層）
防汚層２は、末端以外の部分にエステル結合を有する第１の化合物、および環状炭化水素基を有する第２の化合物の少なくとも一方を含んでいる表面改質層である。防汚層２が第１の化合物および第２の化合物の少なくとも一方を含むことで、指紋払拭性を向上することができる。ここで、末端とは、主鎖および側鎖の末端を示す。防汚層２は、例えば、ウエットプロセスまたはドライプロセスにより形成されるコーティング層である。
【００２６】
防汚層２が第２の化合物を含む場合には、防汚層２が、第２の化合物とともに、末端に鎖状炭化水素基を有する第３の化合物をさらに含んでいることが好ましい。これにより、指紋払拭性をさらに向上することができる。ここで、末端とは、主鎖および側鎖の末端を示す。防汚層２における第２の化合物と第３の化合物との含有比率は特に限定されるものではないが、第３の化合物は耐指紋性表面Ｓに比較的集まりやすい性質を有しているため、この性質を考慮して上記含有比率を選択することが好ましい。
【００２７】
防汚層２は、必要に応じて、重合開始剤、光安定剤、紫外線吸収剤、触媒、着色剤、帯電防止剤、滑剤、レベリング剤、消泡剤、重合促進剤、酸化防止剤、難燃剤、赤外線吸収剤、界面活性剤、表面改質剤、チキソトロピー剤などの添加剤をさらに含んでいてもよい。また、防汚層２は、ＡＧ（Anti-Glare）機能を耐指紋表面Ｓに付与するために、光を散乱する有機樹脂フィラーなどの光散乱粒子をさらに含んでいてもよい。ＡＧ機能を付与する場合には、光散乱粒子が防汚層２の耐指紋表面Ｓから突出していても、防汚層２に含まれる樹脂などで覆われていてもよい。また、光散乱粒子は下層である基材１に接触していてもしていなくてもよい。防汚層２の平均膜厚は、例えば単分子厚さ以上１ｍｍ以下、好ましくは単分子厚さ以上１００μｍ厚さ以下、特に好ましくは単分子厚さ以上１０μｍ以下の範囲内である。
【００２８】
第１の化合物および／または第２の化合物は、例えば、防汚層２の構成材料の主成分、および副成分の少なくとも一方である。ここで、防汚層２がウエットプロセスにより形成される層である場合には、主成分とは、例えば、ベース樹脂であり、副成分とは、例えば、上述のレベリング剤などの添加剤などである。第１の化合物、第２の化合物および第３の化合物は添加剤であることが好ましい。これにより、ベース樹脂の硬度劣化等を抑制できるからである。このように化合物が添加剤である場合、添加剤はレベリング剤であることが好ましい。第１の化合物、第２の化合物および第３の化合物がレベリング剤などの添加剤である場合、第１の化合物、第２の化合物および第３の化合物はベース樹脂に重合反応などにより結合していることが好ましい。耐指紋性表面Ｓの耐久性を向上することができるからである。
【００２９】
（第１の化合物）
第１の化合物は、末端以外の部分にエステル結合を有していればよく、有機材料でも有機−無機の複合材料でも、また高分子材料でも単分子材料でも構わない。また、第１の化合物は、エステル結合を有してさえいれば、それ以外の分子構造については特に限定されるものではなく、いかなる官能基、結合部位、ヘテロ原子、ハロゲン原子および金属原子などを有していてもよい。第１の化合物としては、例えば、下記の式（１）または式（２）に示す構造を分子内に有する化合物を用いることができる。
【化１】
2013171262.tif 000003
（式中、Ｒ1はＣ、Ｎ、Ｓ、Ｏ、Ｓｉ、ＰまたはＴｉなどの原子を含む基である。これらの原子を含む基は、例えば、炭化水素基、スルホ基(スルホン酸塩含む)、スルホニル基、スルホンアミド基、カルボン酸基(カルボン酸塩含む)、アミノ基、アミド基、リン酸基(リン酸塩、リン酸エステル含む)、フォスフィノ基、シラノール基、エポキシ基、イソシアネート基、シアノ基、チオール基または水酸基などである。Ｒ2は炭素数が２個以上の基であり、例えば、Ｃ、Ｎ、Ｓ、Ｏ、Ｓｉ、ＰまたはＴｉなどの原子を含む基である。これらの原子を含む基は、例えば、炭化水素基、スルホ基(スルホン酸塩含む)、スルホニル基、スルホンアミド基、カルボン酸基(カルボン酸塩含む)、アミノ基、アミド基、リン酸基(リン酸塩、リン酸エステル含む)、フォスフィノ基、シラノール基、エポキシ基、イソシアネート基、シアノ基、チオール基または水酸基などである。）
【００３０】
【化２】
2013171262.tif 000004
（式中、Ｒ1、Ｒ2はそれぞれ独立に、Ｃ、Ｎ、Ｓ、Ｏ、Ｓｉ、ＰまたはＴｉなどの原子を含む基である。これらの原子を含む基は、例えば、炭化水素基、スルホ基(スルホン酸塩含む)、スルホニル基、スルホンアミド基、カルボン酸基(カルボン酸塩含む)、アミノ基、アミド基、リン酸基(リン酸塩、リン酸エステル含む)、フォスフィノ基、シラノール基、エポキシ基、イソシアネート基、シアノ基、チオール基または水酸基などである。
【００３１】
（第２の化合物）
第２の化合物は、環状炭化水素基を有している。環状炭化水素基は、例えば、不飽和環状炭化水素基および飽和環状炭化水素基のいずれであってもよく、不飽和環状炭化水素基および飽和環状炭化水素基の両方を分子内に有していてもよい。防汚層２が、不飽和環状炭化水素基を有する第２の化合物と飽和環状炭化水素基を有する第２の化合物とを両方含んでいてもよい。環状炭化水素基は単環式および多環式のいずれであってもよい。またこれらの環状炭化水素基は別の置換基を有していてもよい。別の置換基としては、例えば、炭化水素基、スルホ基(スルホン酸塩含む)、スルホニル基、スルホンアミド基、カルボン酸基(カルボン酸塩含む)、アミノ基、アミド基、リン酸基(リン酸塩、リン酸エステル含む)、フォスフィノ基、シラノール基、エポキシ基、イソシアネート基、シアノ基、チオール基または水酸基などである。第２の化合物は、環状炭化水素基を含んでいれば有機材料でも有機−無機の複合材料でも、また高分子材料でも単分子材料でも構わない。第２の化合物は、環状炭化水素基を有してさえいれば、それ以外の分子構造については特に限定されるものではなく、いかなる官能基、結合部位、ヘテロ原子、ハロゲン原子および金属原子などを有していてもよい。飽和環状炭化水素基としては、例えば、炭素数５以上のモノシクロ、ビシクロ、トリシクロ、テトラシクロ構造などを有する基を挙げることができる。より具体的には、シクロペンチル基、シクロヘキシル基、シクロヘプチル基、シクロオクチル基、シクロノニル基、シクロデシル基、シクロドデシル基、アダマンチル基、ノルアダマンチル基、トリシクロデシル基、テトラシクロドデシル基、ノルボルニル基、イソボルニル基、ステロイド基などを挙げることができる。不飽和環状炭化水素基としては、例えば、フェニル基、ナフチル基、ピレニル基、ペンタセニル基、アントリル基などを挙げることができる。
【００３２】
有機材料としては、例えば、下記の式（３）に示す構造を分子内に有する化合物を用いることができる。
【化３】
2013171262.tif 000005
【００３３】
有機−無機の複合材料としては、例えば、下記の式（４）に示す構造を分子内に有する化合物を用いることができる。
【化４】
2013171262.tif 000006
【００３４】
（第３の化合物）
第３の化合物は、末端に鎖状炭化水素基（非環系炭化水素基）を有している。鎖状炭化水素基は、例えば、不飽和鎖状炭化水素基および飽和鎖状炭化水素基のいずれであってもよく、不飽和鎖状炭化水素基および飽和鎖状炭化水素基の両方を分子内に有していてもよい。鎖状炭化水素基は直鎖および分岐鎖のいずれであってもよく、直鎖の炭化水素基および分岐鎖の炭化水素基の両方を分子内に有していてもよい。また、鎖状炭化水素基は別の置換基を有していてもよい。別の置換基としては、例えば、炭化水素基、スルホ基（スルホン酸塩含む）、スルホニル基、スルホンアミド基、カルボン酸基（カルボン酸塩含む）、アミノ基、アミド基、リン酸基（リン酸塩、リン酸エステル含む）、フォスフィノ基、シラノール基、エポキシ基、イソシアネート基、シアノ基、チオール基または水酸基などが挙げられる。
【００３５】
第３の化合物としては末端に鎖状炭化水素基を有する化合物であれば、有機材料でも有機−無機の複合材料でも、また高分子材料でも単分子材料でも用いることができる。第３の化合物は、末端に鎖状炭化水素基を有してさえいれば、それ以外の分子構造については特に限定されるものではなく、いかなる官能基、結合部位、ヘテロ原子、ハロゲン原子および金属原子などを有していてもよい。不飽和鎖状炭化水素基としては、例えば炭素数２以上の不飽和鎖状炭化水素基を挙げることができる。より具体的には、プロペン基、ブテン基、ペンテン基、ヘキセン基、ヘプテン基、オクテン基、デセン基、ドデセン基、テトラデセン基、ヘキサデセン基、オクタデセン基、ドコセン基などを挙げることができる。飽和鎖状炭化水素基としては、例えば炭素数２以上の飽和鎖状炭化水素基を挙げることができる。より具体的には、エチル基、プロピル基、イソプロピル基、ブチル基、イソブチル基、ペンチル基、イソペンチル基、ヘキシル基、イソヘキシル基、ヘプチル基、イソヘプチル基、オクチル基、イソオクチル基、ノニル基、イソノニル基、デシル基、イソデシル基、ドデシル基、イソドデシル基、ラウリル基、トリデシル基、イソトリデシル基、ミリスチル基、イソミリスチル基、セチル基、イソセチル基、ステアリル基、イソステアリル基、アラキル基、イソアラキル基、ベヘニル基、イソベヘニル基、コレステロール基などを挙げることができる。
【００３６】
有機材料としては、例えば、下記の式（５）に示す構造を分子内に有する化合物を用いることができる。
【化５】
2013171262.tif 000007
【００３７】
有機−無機の複合材料としては、例えば、下記の式（６）に示す構造を分子内に有する化合物を用いることができる。
【化６】
2013171262.tif 000008
【００３８】
（耐指紋表面の確認方法）
防汚性基材が耐指紋表面Ｓを有しているか否かは、例えば以下のようにして確認することができる。まず、防汚性基材の表面の動的接触角を測定し、オレイン酸の前進接触角が１５°以下であり、オレイン酸の後退接触角が１０°以下の範囲内であるか否かを確認する。そして、オレイン酸の前進接触角およびオレイン酸の後退接触角が上記範囲内であれば、防汚性基材が耐指紋表面Ｓを有していると判断できる。
【００３９】
また、以下のようにして確認することも可能である。
まず、防汚性基材の表面の材料を溶剤で抽出後、組成分析をガスクロマトグラフ質量分析法（Gas Chromatograph-Mass Spectrometry：ＧＣ−ＭＡＳＳ）で行う。そして、上述の第１の化合物および第２の化合物の少なくとも一方が検出されれば、防汚性基材が耐指紋表面Ｓを有していると判断できる。
上述の２つの確認方法を組み合わせて、防汚性基材が耐指紋表面Ｓを有しているか否かを確認するようにしてもよい。
【００４０】
［防汚性基材の製造方法］
以下、ウエットプロセスを用いた防汚性基材の製造方法の一例について説明する。
【００４１】
（樹脂組成物の調製）
まず、樹脂成分を溶媒に溶かして樹脂組成物を調製する。溶媒としては、例えば、水または有機溶剤が用いることができる。樹脂組成物は、エネルギー線硬化性樹脂組成物および熱硬化性樹脂組成物の少なくとも一方を主成分としている。
【００４２】
エネルギー線硬化性樹脂組成物とは、エネルギー線を照射することによって硬化させることができる樹脂組成物を意味する。エネルギー線とは、電子線、紫外線、赤外線、レーザー光線、可視光線、電離放射線（Ｘ線、α線、β線、γ線など）、マイクロ波、高周波などのラジカル、カチオン、アニオンなどの重合反応の引き金と成りうるエネルギー線を示す。エネルギー線硬化性樹脂組成物は、必要に応じて、他の樹脂組成物と混合して用いるようにしてもよく、例えば熱硬化性樹脂組成物などの他の硬化性樹脂組成物と混合して用いてもよい。また、エネルギー線硬化性樹脂組成物は、有機無機ハイブリッド材料であってもよい。また、２種以上のエネルギー線硬化性樹脂組成物を混合して用いるようにしてもよい。エネルギー線硬化性樹脂組成物組成物としては、紫外線により硬化する紫外線硬化樹脂組成物を用いることが好ましい。
【００４３】
エネルギー線硬化性樹脂組成物および熱硬化性樹脂は、例えば、末端以外の部分にエステル結合を有する第１の化合物、および環状炭化水素基を有する第２の化合物の少なくとも一方を含んでいる。エネルギー線硬化性樹脂組成物および熱硬化性樹脂は、指紋払拭性の向上の観点から、末端に鎖状炭化水素基を有する第３の化合物をさらに含んでいることが好ましい。
【００４４】
エネルギー線硬化性樹脂組成物および熱硬化性樹脂は、ベース樹脂および添加剤（開始剤を含む）を含んでいる。第１の化合物、第２の化合物および第３の化合物は、エネルギー線硬化性樹脂組成物および熱硬化性樹脂組成物などの添加剤であることが好ましい。この場合、添加剤は、レベリング剤であることが好ましい。
【００４５】
紫外線硬化性樹脂組成物は、例えば、（メタ）アクリロイル基を有する（メタ）アクリレートおよび開始剤を含んでいる。ここで、（メタ）アクリロイル基は、アクリロイル基またはメタアクリロイル基を意味する。また、（メタ）アクリレートは、アクリレートまたはメタアクリレートを意味する。紫外線硬化性樹脂組成物は、例えば、単官能モノマー、二官能モノマー、多官能モノマーなどを含み、具体的には、以下に示す材料を単独または、複数混合したものである。
【００４６】
単官能モノマーとしては、例えば、カルボン酸類（アクリル酸）、ヒドロキシ類（２−ヒドロキシエチルアクリレート、２−ヒドロキシプロピルアクリレート、４−ヒドロキシブチルアクリレート）、アルキル、脂環類（イソブチルアクリレート、ｔ−ブチルアクリレート、イソオクチルアクリレート、ラウリルアクリレート、ステアリルアクリレート、イソボニルアクリレート、シクロヘキシルアクリレート）、その他機能性モノマー（２−メトキシエチルアクリレート、メトキシエチレンクリコールアクリレート、２−エトキシエチルアクリレート、テトラヒドロフルフリルアクリレート、ベンジルアクリレート、エチルカルビトールアクリレート、フェノキシエチルアクリレート、Ｎ，Ｎ-ジメチルアミノエチルアクリレート、Ｎ，Ｎ−ジメチルアミノプロピルアクリルアミド、Ｎ，Ｎ−ジメチルアクリルアミド、アクリロイルモルホリン、Ｎ−イソプロピルアクリルアミド、Ｎ，Ｎ−ジエチルアクリルアミド、Ｎ−ビニルピロリドン、２−（パーフルオロオクチル）エチルアクリレート、３−パーフルオロヘキシル−２−ヒドロキシプロピルアクリレート、３−パーフルオロオクチルー２−ヒドロキシプロピルアクリレート、２−（パーフルオロデシル）エチルアクリレート、２−（パーフルオロー３−メチルブチル）エチルアクリレート）、２，４，６−トリブロモフェノールアクリレート、２，４，６−トリブロモフェノールメタクリレート、２−（２，４，６−トリブロモフェノキシ）エチルアクリレート）、２−エチルヘキシルアクリレートなどを挙げることができる。
【００４７】
二官能モノマーとしては、例えば、トリ（プロピレングリコール）ジアクリレート、トリメチロールプロパンジアリルエーテル、ウレタンアクリレートなどを挙げることができる。
【００４８】
多官能モノマーとしては、例えば、トリメチロールプロパントリアクリレート、ジペンタエリスリトールペンタ及びヘキサアクリレート、ジトリメチロールプロパンテトラアクリレートなどを挙げることができる。
【００４９】
開始剤としては、例えば、２，２−ジメトキシ−１，２−ジフェニルエタン−１−オン、１−ヒドロキシ−シクロヘキシルフェニルケトン、２−ヒドロキシ−２−メチル−１−フェニルプロパン−１−オンなどを挙げることができる。
【００５０】
溶媒は、例えば、樹脂成分の塗工性、安定性、および塗膜の平滑性などの観点から、樹脂組成物中に配合して用いられる。不要の場合は無溶媒でもよい。具体的には例えば、トルエン、キシレンなどの芳香族系溶媒；メチルアルコール、エチルアルコール、ｎ−プロピルアルコール、ｉｓｏ−プロピルアルコール、ｎ−ブチルアルコール、ｉｓｏ−ブチルアルコール、プロピレングリコールモノメチルエーテルなどのアルコール系溶媒；酢酸メチル、酢酸エチル、酢酸ブチル、セロソルブアセテートなどのエステル系溶媒；アセトン、メチルエチルケトン、メチルイソブチルケトン、シクロヘキサノンなどのケトン系溶媒；２−メトキシエタノール、２−エトキシエタノール、２−ブトキエタノール、エチレングリコールジメチルエーテル、エチレングリコールジエチルエーテル、ジエチレングリコールジメチルエーテル、プロピレングリコールメチルエーテルなどのグリコールエーテル類；２−メトキシエチルアセタート、２−エトキシエチルアセタート、２−ブトキシエチルアセタート、プロピレングリコールメチルエーテルアセテートなどのグリコールエーテルエステル類；クロロホルム、ジクロロメタン、トリクロロメタン、塩化メチレンなどの塩素系溶媒；テトラヒドロフラン、ジエチルエーテル、１，４−ジオキサン、１，３−ジオキソランなどのエーテル系溶媒；Ｎ−メチルピロリドン、ジメチルホルムアミド、ジメチルスルホキシド、ジメチルアセトアミドなどの１種または２種以上を混合して用いることができる。塗布面状の乾燥ムラやクラックを抑えるため、高沸点溶媒をさらに添加して、溶剤の蒸発速度をコントロールすることもできる。例えば、ブチルセロソルブ、ジアセトンアルコール、ブチルトリグリコール、プロピレングリコールモノメチルエーテル、プロピレングリコールモノエチルエーテル、エチレングリコールモノエチルエーテル、エチレングリコールモノプロピルエーテル、エチレングリコールモノイソプロピルエーテル、ジエチレングリコールモノブチルエーテル、ジエチレングリコールモノエチルエーテル、ジエチレングリコールモノメチルエーテルジエチレングリコールジエチルエーテル、ジプロピレングリコールモノメチルエーテル、トリプロピレングリコールモノメチルエーテル、プロピレングリコールモノブチルエーテル、プロピレングリコールイソプロピルエーテル、ジプロピレングリコールイソプロピルエーテル、トリプロピレングリコールイソプロピルエーテル、メチルグリコールが挙げられる。これらの溶媒は単独で用いられてもよく、また複数を組み合わせてもよい。
【００５１】
（樹脂組成物の塗布）
次に、調製した樹脂組成物を基材の一主面または両主面に塗布または印刷する。塗布方法としては、例えば、ワイヤーバーコーティング、ブレードコーティング、スピンコーティング、リバースロールコーティング、ダイコーティング、スプレーコーティング、ロールコーティング、グラビアコーティング、マイクログラビアコーティング、リップコーティング、エアーナイフコーティング、カーテンコーティング、コンマコート法、ディッピング法などを用いることができる。印刷方式としては、例えば、凸版印刷法、オフセット印刷法、グラビア印刷法、凹版印刷法、ゴム版印刷法、インクジェット法、スクリーン印刷法などを用いることができる。
【００５２】
（乾燥）
次に、必要に応じて、樹脂組成物を乾燥させることにより、溶剤を揮発させる。乾燥条件は特に限定されるものではなく、自然乾燥であっても、乾燥温度や乾燥時間などを調整する人工的乾燥であってもよい。但し、乾燥時に塗料表面に風を当てる場合、塗膜表面に風紋が生じないようすることが好ましい。また、乾燥温度および乾燥時間は塗料中に含まれる溶剤の沸点によって適宜決定することが可能である。その場合、乾燥温度および乾燥時間は、基材１１の耐熱性を配慮し、熱収縮により基材１１の変形が起きない範囲で選定することが好ましい。
【００５３】
（硬化）
次に、例えば、電離放射線照射または熱により、基材１の一主面に塗布された樹脂組成物を硬化させる。これにより、基材１の一主面または両主面に防汚層２が形成される。電離放射線としては、例えば、電子線、紫外線、可視光線、ガンマ線、電子線などを用いることができ、生産設備の観点から、紫外線が好ましい。積算照射量は、樹脂組成物の硬化特性、樹脂組成物や基材１１の黄変抑制などを考慮して適宜選択することが好ましい。また、照射の雰囲気としては、樹脂組成物の種類に応じて適宜選択することが好ましく、例えば、空気、窒素、アルゴンなどの不活性ガスの雰囲気が挙げられる。
以上により、目的とする防汚性基材が得られる。
【００５４】
（効果）
第１の実施形態によれば、防汚性基材の耐指紋表面Ｓにおけるオレイン酸の前進接触角を１５°以下とし、オレイン酸の後退接触角を１０°以下としているので、防汚性基材の耐指紋表面Ｓに付着した指紋を指などで擦ってうすく濡れ広がらせて、目立たなくすることができる。したがって、指などによる指紋払拭性を向上できる。
【００５５】
［変形例］
上述の第１の実施形態では、防汚層２が、環状炭化水素基を有する第２の化合物と、末端に鎖状炭化水素基を有する第３の化合物との両方の化合物を含む構成を例として説明したが、本技術はこの例に限定されるものではない。防汚層２が、環状炭化水素基を有し、かつ、末端に鎖状炭化水素基を有する第４の化合物を含む構成を採用してもよい。この場合にも、上述の第１の実施形態と同様の指紋払拭性を得ることができる。
【００５６】
また、上述の第１の実施形態では、基材１の一主面に隣接して防汚層２を設けた構成を例として説明したが、防汚性基材の構成はこの例に限定されるものではない。以下に、防汚性基材の変形例について説明する。
【００５７】
（第１の変形例）
図３は、第１の変形例に係る防汚性基材の一構成例を示す断面図である。この防汚性基材は、図３に示すように、基材１と防汚層２との間に設けられたアンカー層３をさらに備える点において、第１の実施形態に係る防汚性基材とは異なっている。このように基材１と防汚層２との間に設けられたアンカー層３を備えることで、基材１と防汚層２との密着性を向上することができる。
【００５８】
アンカー層３の材料としては、例えば、従来公知の天然高分子樹脂および合成高分子樹脂から広く選択して使用することができる。これらの樹脂としては、例えば、透明な熱可塑性樹脂、電離放射線照射または熱で硬化する透明硬化性樹脂を使用することができる。熱可塑性樹脂としては、例えば、ポリ塩化ビニル、塩化ビニル−酢酸ビニル共重合体、ポリメチルメタクリレート、ニトロセルロース、塩素化ポリエチレン、塩素化ポリプロピレン、エチルセルロース、ヒドロキシプロピルメチルセルロースなどを用いることができる。透明硬化性樹脂としては、例えば、メタクリレート、メラミンアクリレート、ウレタンアクリレート、イソシアネート、エポキシ樹脂、ポリイミド樹脂などを用いることができる。電離放射線としては、例えば、電子線、光（例えば紫外線、可視光線など）、ガンマ線、電子線などを用いることができ、生産設備の観点から、紫外線が好ましい。
【００５９】
アンカー層３の材料が添加剤をさらに含むようにしてもよい。添加剤としては、例えば、界面活性剤、粘度調整剤、分散剤、硬化促進触媒、可塑剤、酸化防止剤や硫化防止剤などの安定剤などが挙げられる。
【００６０】
（第２の変形例）
図４は、第２の変形例に係る防汚性基材の一構成例を示す断面図である。この防汚性基材は、図４に示すように、基材１と防汚層２との間に設けられたハードコート層４をさらに備える点において、第１の実施形態に係る防汚性基材とは異なっている。基材１としてプラスチックフィルムなどの樹脂基材を用いる場合には、このようにハードコート層４を設けることが特に好ましい。上述したように基材１と防汚層２との間にハードコート層４を備えることで、実用特性（例えば耐久性や鉛筆硬度など）を向上することができる。
【００６１】
ハードコート層４の材料としては、例えば、従来公知の天然高分子樹脂および合成高分子樹脂から広く選択して使用することができる。これらの樹脂としては、例えば、透明な熱可塑性樹脂、電離放射線または熱で硬化する透明硬化性樹脂を使用することができる。熱可塑性樹脂としては、例えば、ポリ塩化ビニル、塩化ビニル−酢酸ビニル共重合体、ポリメチルメタクリレート、ニトロセルロース、塩素化ポリエチレン、塩素化ポリプロピレン、エチルセルロース、ヒドロキシプロピルメチルセルロースなどを用いることができる。透明硬化性樹脂としては、例えば、メタクリレート、メラミンアクリレート、ウレタンアクリレート、イソシアネート、エポキシ樹脂、ポリイミド樹脂などを用いることができる。電離放射線としては、例えば、電子線、光（例えば紫外線、可視光線など）、ガンマ線、電子線などを用いることができ、生産設備の観点から、紫外線が好ましい。
【００６２】
ハードコート層４の材料が添加剤をさらに含むようにしてもよい。添加剤としては、例えば、界面活性剤、粘度調整剤、分散剤、硬化促進触媒、可塑剤、酸化防止剤や硫化防止剤などの安定剤などが挙げられる。また、ハードコート層４が、ＡＧ（Anti-Glare）機能を耐指紋表面Ｓに付与するために、光を散乱する有機樹脂フィラーなどの光散乱粒子をさらに含んでいてもよい。この場合、光散乱粒子がハードコート層４の表面または防汚層２の耐指紋表面Ｓから突出していても、ハードコート層４または防汚層２に含まれる樹脂により覆われていてもよい。光散乱粒子は下層である基材１に接触していてもしていなくてもよい。ハードコート層４および防汚層２の両層が、光散乱粒子をさらに含んでいてもよい。また、ＡＧ（Anti-Glare）機能に代えて、もしくはＡＧ（Anti-Glare）機能に加えて、ＡＲ（Anti-Reflection）機能を防汚性基材に付与するようにしてもよい。ＡＲ（Anti-Reflection）機能は、例えば、ハードコート層４上にＡＲ層を形成させることに付与することができる。ＡＲ層としては、例えば、低屈折率層の単層膜、低屈折率層と高屈折率層とを交互に積層した多層膜を用いることができる。
【００６３】
（第３の変形例）
図５は、第３の変形例に係る防汚性基材の一構成例を示す断面図である。この防汚性基材は、図５に示すように、基材１と防汚層２との間に設けられたハードコート層４と、基材１とハードコート層４との間に設けられたアンカー層３とをさらに備える点において、第１の実施形態に係る防汚性基材とは異なっている。基材１としてプラスチックフィルムなどの樹脂基材を用いる場合には、このようにハードコート層４を設けることが特に好ましい。
【００６４】
（第４の変形例）
図６は、第４の変形例に係る防汚性基材の一構成例を示す断面図である。この防汚性基材は、図６に示すように、基材１の両主面にハードコート４をさらに備える点において、第１の実施形態に係る防汚性基材とは異なっている。防汚層２は、基材１の両主面に設けられたハードコート層４のうちの一方の表面上に設けられる。基材１としてプラスチックフィルムなどの樹脂基材を用いる場合には、このようにハードコート層４を設けることが特に好ましい。
【００６５】
（第５の変形例）
図７は、第５の変形例に係る防汚性基材の一構成例を示す断面図である。この防汚性基材は、図７に示すように、基材１の両主面にアンカー層３およびハードコート４をさらに備える点において、第１の実施形態に係る防汚性基材とは異なっている。アンカー層３が、基材１とハードコート層４との間に設けられる。防汚層２は、基材１の両主面に設けられたハードコート層４のうちの一方の表面上に設けられる。基材１としてプラスチックフィルムなどの樹脂基材を用いる場合には、このようにハードコート層４を設けることが特に好ましい。
【００６６】
＜２．第２の実施形態＞
［防汚性基材の構成］
図８Ａ〜図８Ｃは、本技術の第２の実施形態に係る防汚性基材の構成例を示す模式図である。第２の実施形態に係る防汚性基材は、基材１の一方の主面に吸着化合物２ａが吸着されて、防汚層２が形成されている点において、第１の実施形態に係る防汚性基材とは異なっている。ここで、基材1が防汚層以外の層（アンカー層、ハードコート層など）を含んでいてもよい。防汚層２は、例えば、吸着化合物２ａにより形成される単分子層である。吸着化合物２ａが吸着される領域は、基材１の一方の主面に限定されるものではなく、基材１の両主面、またはその一部の領域であってもよく、手や指などで頻繁に触れる主面または領域のみに選択的に吸着化合物２ａを吸着させるようにしてもよい。
【００６７】
基材１の表面に対する吸着化合物２ａの吸着位置は、吸着化合物２ａの側鎖および主鎖の末端のいずれでもよく、両者が基材１の表面に吸着していてもよい。図８Ａでは、吸着化合物２ａの主鎖の片末端が基材１の表面に吸着している構成が示されている。図８Ｂでは、吸着化合物２ａの側鎖の末端が基材１の表面に吸着している構成が示されている。図８Ｃでは、吸着化合物２ａの主鎖が基材１の表面に吸着している構成が示されている。吸着は、物理吸着および化学吸着のいずれであってもよいが、耐久性の観点からすると、化学吸着が好ましい。吸着としては、具体的には例えば、酸塩基反応、共有結合、イオン結合、水素結合などによる吸着が挙げられる。
【００６８】
吸着化合物２ａとしては、例えば、上述の第１の実施形態における第１の化合物および第２の化合物に対して、基材１の表面に吸着する吸着基をさらに付与したものを用いることができる。吸着基を設ける位置は、吸着化合物２ａの末端および側鎖のいずれでもよく、１つの吸着化合物２ａ中に複数の吸着基を付与するようにしてもよい。
【００６９】
吸着基としては、基材1に吸着することができればよい。具体的には、スルホ基(スルホン酸塩含む)、スルホニル基、カルボン酸基(カルボン酸塩含む)、アミノ基、リン酸基(リン酸塩、リン酸エステル含む)、フォスフィノ基、エポキシ基、イソシアネート基、チオール基などである。このような吸着基が、吸着化合物２ａ中に少なくとも１つ存在していれば良い。
【００７０】
吸着基を有する第１の化合物としては、例えば、下記の式（７）に示す構造を分子内に有する化合物を用いることができる。
【００７１】
【化７】
2013171262.tif 000009
（式中、Ｘは、例えば、スルホ基(スルホン酸塩含む)、スルホニル基、カルボン酸基(カルボン酸塩含む)、アミノ基、リン酸基(リン酸塩、リン酸エステル含む)、フォスフィノ基、エポキシ基、イソシアネート基またはチオール基などである。）
【００７２】
吸着基を有する第２の化合物としては、例えば、下記の式（８）に示す構造を分子内に有する化合物を用いることができる。
【００７３】
【化８】
2013171262.tif 000010
（式中、Ｘは、例えば、スルホ基(スルホン酸塩含む)、スルホニル基、カルボン酸基(カルボン酸塩含む)、アミノ基、リン酸基(リン酸塩、リン酸エステル含む)、フォスフィノ基、エポキシ基、イソシアネート基またはチオール基などである。）
【００７４】
吸着基を有する第３の化合物としては、例えば、下記の式（９）に示す構造を分子内に有する化合物を用いることができる。
【００７５】
【化９】
2013171262.tif 000011
（式中、Ｘは、例えば、スルホ基(スルホン酸塩含む)、スルホニル基、カルボン酸基(カルボン酸塩含む)、アミノ基、リン酸基(リン酸塩、リン酸エステル含む)、フォスフィノ基、エポキシ基、イソシアネート基またはチオール基などである。）
【００７６】
［防汚性基材の製造方法］
以下、ウエットプロセスを用いた防汚性基材の製造方法の一例について説明する。
【００７７】
（吸着化合物溶液の調製）
まず、吸着化合物２ａを溶媒に溶かして処理溶液を調製する。吸着化合物２ａが常温で液体である場合、または加熱処理などを施して液体状態にした場合には、そのまま用いることもできる。この処理溶液が基材１の表面に接近することで、吸着化合物２ａが吸着される。処理溶液中の吸着化合物の量を増やしたほうが吸着速度は向上するため、化合物濃度は大きいほうが好ましく、具体的には０．０１質量％以上が好ましい。
【００７８】
溶媒は、吸着化合物２ａを所定濃度に溶解可能なものを適宜選択して用いることができる。具体的には例えば、トルエン、キシレンなどの芳香族系溶媒；メチルアルコール、エチルアルコール、ｎ−プロピルアルコール、ｉｓｏ−プロピルアルコール、ｎ−ブチルアルコール、ｉｓｏ−ブチルアルコール、プロピレングリコールモノメチルエーテルなどのアルコール系溶媒；酢酸メチル、酢酸エチル、酢酸ブチル、セロソルブアセテートなどのエステル系溶媒；アセトン、メチルエチルケトン、メチルイソブチルケトン、シクロヘキサノンなどのケトン系溶媒；２−メトキシエタノール、２−エトキシエタノール、２−ブトキエタノール、エチレングリコールジメチルエーテル、エチレングリコールジエチルエーテル、ジエチレングリコールジメチルエーテル、プロピレングリコールメチルエーテルなどのグリコールエーテル類；２−メトキシエチルアセタート、２−エトキシエチルアセタート、２−ブトキシエチルアセタート、プロピレングリコールメチルエーテルアセテートなどのグリコールエーテルエステル類；クロロホルム、ジクロロメタン、トリクロロメタン、塩化メチレンなどの塩素系溶媒；テトラヒドロフラン、ジエチルエーテル、１，４−ジオキサン、１，３−ジオキソランなどのエーテル系溶媒；Ｎ−メチルピロリドン、ジメチルホルムアミド、ジメチルスルホキシド、ジメチルアセトアミドなどの１種または２種以上を混合して用いることができる。
【００７９】
（吸着）
次に、例えば、処理対象物である基材１を処理溶液に浸漬するか、もしくは処理対象物である基材１の一主面または両主面に一定量の処理溶液を塗布または印刷する。
【００８０】
塗布法としては、例えば、ワイヤーバーコーティング、ブレードコーティング、スピンコーティング、リバースロールコーティング、ダイコーティング、スプレーコーティング、ロールコーティング、グラビアコーティング、マイクログラビアコーティング、リップコーティング、エアーナイフコーティング、カーテンコーティング、コンマコート法、ディッピング法などを用いることができる。印刷法としては、例えば、凸版印刷法、オフセット印刷法、グラビア印刷法、凹版印刷法、ゴム版印刷法、インクジェット法、スクリーン印刷法などを用いることができる。
【００８１】
浸漬法を用いる場合、処理対象物である基材１が十分に浸る量の処理溶液を準備し、基材１を０．１秒〜４８時間浸漬することが好ましい。浸漬後に、必要に応じて、基材１を吸着化合物２ａの良溶媒で洗浄し、未吸着の吸着化合物２ａを洗い流すようにしてもよい。その後、必要に応じて、乾燥させることにより、吸着処理が完了する。乾燥方法としては、例えば、自然乾燥、および加熱装置などによる人工的乾燥のいずれを用いてもよい。また、処理対象物である基材１を浸漬している間、加熱処理および／または超音波処理などを行うことで、吸着化合物２ａの吸着速度を速めることができる。
【００８２】
塗布法を用いる場合には、処理溶液を基材１に塗布する際に、基材１に対する加熱処理および／または超音波処理などを併用してもよい。塗布後、必要に応じて、基材１を吸着化合物２ａの良溶媒で洗浄し、未吸着の吸着化合物２ａを洗い流すようにしてもよい。その後、必要に応じて、乾燥させることにより、吸着処理が完了する。乾燥方法としては、例えば、自然乾燥、および加熱装置などによる人工的乾燥のいずれを用いてもよい。所望とする処理溶液の塗布量は１回の塗布で達成される必要はなく、上述の塗布および洗浄工程を複数回繰り返すことによって、所望とする処理溶液の塗布量が達成されるようにしてもよい。
【００８３】
（効果）
第２の実施形態によれば、基材１の表面に吸着化合物２ａを吸着させて、防汚層２を基材１の表面に形成しているので、上述の第１の実施形態と同様の効果を得ることができる。
【００８４】
［変形例］
上述の第１の実施形態および第２の実施形態では、防汚性基材の製造方法としてウエットプロセスを用いる方法を例として説明したが、防汚性基材の製造方法はこの例に限定されるものではなく、ドライプロセスを用いることも可能である。すなわち、ドライプロセスにより、上述の第１の実施形態または第２の実施形態の防汚層２を基材１の表面に直接成膜することも可能である。
【００８５】
ドライプロセスとしては、例えば、スパッタ法、熱ＣＶＤ（Chemical Vapor Deposition）法、プラズマＣＶＤ法、ＡＬＤ（Atomic Layer Deposition）法、イオンプレーティング法などを用いることができる。防汚層２の膜厚は、例えば単分子厚さ以上１ｍｍ以下、好ましくは単分子厚さ以上１００μｍ以下、特に好ましくは単分子厚さ以上１０μｍ以下の範囲内である。
【００８６】
＜３．第３の実施形態＞
図９Ａは、本技術の第３の実施形態に係る防汚性基材の一構成例を示す断面図である。図９Ｂは、本技術の第３の実施形態に係る防汚性基材の一構成例を示す平面図である。
第３の実施形態に係る防汚性基材は、防汚層２の耐指紋表面Ｓに凹部２ａが設けられている点において、第１の実施形態とは異なっている。
【００８７】
凹部２ａが設けられた耐指紋表面Ｓにおけるオレイン酸の前進接触角が９．８°以下であり、オレイン酸の後退接触角が４°以下である。これにより、耐指紋表面Ｓに付着した指紋を指で擦ると、耐指紋表面Ｓが平面である場合に比して指紋をうすく濡れ広がらせることができ、指紋をさらに目立たなくすることができる。したがって、防汚性基材または防汚層２を入力装置や表示装置などに適用した場合には、これらの装置を使っているうちに指紋をさらに目立たなくできる。
【００８８】
凹部２ａは、耐指紋表面Ｓにある液体の表面に対して正の毛管圧力を発現し、かつ、表面積を増加するためのものである。このような凹部２ａを耐指紋表面Ｓに設けることで、表面におけるオレイン酸の前進接触角および後退接触角を、耐指紋表面Ｓが平面である場合に比して低減することができる。すなわち、指などによる指紋払拭性をさらに向上することができる。
【００８９】
図１０Ａは、耐指紋表面における毛管圧力の方向について説明するための略線図である。毛管圧力Ｐは、耐指紋表面Ｓの面内方向のうち液敵１１から遠ざかる方向に作用する。ここで、耐指紋表面Ｓ上にある液滴１１から遠ざかる方向に作用する毛管圧力Ｐを正の毛管圧力Ｐと定義する。耐指紋表面Ｓ上にある液滴１１に対して正の毛管圧力Ｐが作用することで、液滴１１を薄く濡れ広がらせることができる。正の毛管圧力Ｐに加えて深さに方向にもさらに毛管圧力ｐを作用させることが好ましい、これにより、液滴１１をさらに薄く濡れ広がらせることができるからである。
【００９０】
複数の凹部２ａは、例えば、規則またはランダムパターンで防汚層２の耐指紋表面Ｓに設けられている。凹部２ａとしては、例えば、孔部、溝部を用いることができ、指紋などを濡れ広がらせる観点からすると、溝部を用いることが好ましい。
【００９１】
溝部としては、例えば、一方向に延設された一次元溝、または２方向に延設された２次元溝を用いることができ、指紋などを２次元的に濡れ広がらせる観点からすると、２次元溝を用いることが好ましい。
【００９２】
耐指紋表面Ｓに対して垂直な方向から見た溝部の形状としては、ストライプ状、格子状、網目状、同心円状、螺旋状などが挙げられるが、これに限定されるものではない。また、溝部を面内方向にウォブルさせるようにしてもよい。また、溝部の深さおよび／または幅をその延設方向に向かって周期的またはランダムに変動させるようにしてもよい。なお、図９Ｂでは、凹部２ａとしての溝部が格子状の形状を有する例が示されている。
【００９３】
溝部をその延設方向に垂直に切断した断面形状は毛管圧力の発現および表面積の増加が可能な形状であれば特に限定されるものではないが、例示するならば、例えば、Ｕ字状、Ｖ字状、半円形状、半楕円形状などが挙げられる。
【００９４】
孔部の形状としては、例えば、柱状、錐体状、半球状、半楕円球状、不定形状などを用いることができるが、これに限定されるものではない。孔部の配列としては、規則およびランダムパターンのいずれであってもよく、両者を組み合わせて用いてもよい。
【００９５】
凹部２ａは、突起間に設けられた凹部であってもよい。突起の形状としては、例えば、柱状、錐体状、半球状、半楕円球状、不定形状などを用いることができるが、これに限定されるものではない。突起の配列としては、規則およびランダムパターンのいずれであってもよく、両者を組み合わせて用いてもよい。
【００９６】
凹部２ａの幅Ｗおよび深さＤは、毛管圧力の発現および表面積の増加が可能な幅および深さである。具体的は、凹部２ａの幅Ｗは、１ｎｍ以上１ｍｍ以下の範囲内であることが好ましい。一方、凹部２ａの深さＤは、１ｎｍ以上１ｍｍ以下の範囲内であることが好ましい。
【００９７】
凹部２ａのピッチＰは、毛管圧力の発現および表面積の増加が可能なピッチである。具体的には、凹部２ａのピッチＰは、１ｎｍ以上１ｍｍ以下の範囲内であることが好ましい。
【００９８】
防汚層２の耐指紋表面Ｓに複数の凹部２ａを設けて凹凸面にすることで、以下に示す２つの効果（毛管圧力および表面積増加の効果）を発現させることができれば、接触角は平面より凹凸面の方が小さくなると考えられる。
【００９９】
（毛管圧力）
図１０Ｂは、凹凸面における毛管現象を説明するための略線図である。凹凸面における毛管現象は、以下のＬｕｃａｓ−Ｗａｓｈｂｕｒｎの式（１）により表される。
Ｌ＝√（ｒγｃｏｓθｔ／２η）  ・・・（１）
Ｌ＝変位（進む距離）、ｒ：毛管半径、γｃｏｓθ：浸透力、γ：液体の表面張力、θ：接触角、η：粘度、ｔ：時間
【０１００】
（表面積増加）
図１０Ｃは、凹凸面の接触角を説明するための概略図である。凹凸面の接触角は、以下のＷｅｎｚｅｌの式（２）により表される。
ｃｏｓθ*=ｒｃｏｓθ  ・・・（２）
ｒ（実面積係数）：Ａact／Ａapp（Ａact：実際の面積、Ａapp：みかけの面積）、θ*：凹凸面の接触角、θ：平滑面の接触角
【０１０１】
第３の実施形態によれば、耐指紋表面（防汚性表面）Ｓに複数の凹部２ａを設けているので、第１の実施形態に比して耐指紋表面Ｓにおけるオレイン酸の前進接触角およびオレイン酸の後退接触角を低減することができる。したがって、指などによる指紋払拭性をさらに向上できる。
【０１０２】
［変形例］
図１１は、変形例に係る防汚性基材の一構成例を示す断面図である。基材１の表面に凹部１ａを設け、この凹部１ａに倣うように防汚層２の凹部２ａを設けるようにしてもよい。この構成の防汚性基材では、防汚層２として第２の実施形態の防汚層２を採用するようにしてもよい。すなわち、複数の凹部１ａが設けられた基材１の表面に、吸着化合物２ａを吸着させて、防汚層２を設けるようにしてもよい。
【０１０３】
＜４．第４の実施形態＞
図１２は、本技術の第４の実施形態に係る表示装置の一構成例を示す斜視図である。図１２に示すように、表示装置１０１の表示面Ｓ1に防汚層２が設けられている。図１２では、防汚層２を表示装置１０１の表示面Ｓ1に直接設ける例が示されているが、防汚性基材を表示装置１０１の表示面Ｓ1に適用することにより、防汚層２を表示装置１０１の表示面Ｓ1に設けるようにしてもよい。このように表示面Ｓ1に対して防汚性基材を適用する場合には、防汚性基材を表示装置１０１の表示面Ｓ1に貼合層を介して貼り合わせる構成を採用することができる。この構成を採用する場合には、防汚性基材の基材１としては、透明性および可撓性を有するシートなどを用いることが好ましい。
【０１０４】
表示装置１０１としては、例えば、液晶ディスプレイ、ＣＲＴ（Cathode Ray Tube）ディスプレイ、プラズマディスプレイ（Plasma Display Panel：ＰＤＰ）、エレクトロルミネッセンス（Electro Luminescence：ＥＬ）ディスプレイ、表面伝導型電子放出素子ディスプレイ（Surface-conduction Electron-emitter Display：ＳＥＤ）などの各種表示装置を用いることができる。
【０１０５】
第４の実施形態によれば、表示装置１０１の表示面Ｓ1を耐指紋表面Ｓとすることができるので、表示装置の表示面Ｓ1に付着した指紋を指などで擦ってうすく濡れ広がらせて、目立たなくすることができる。したがって、表示装置１０１の視認性を向上することができる。
【０１０６】
＜５．第５の実施形態＞
図１３Ａは、本技術の第５の実施形態に係る表示装置の一構成例を示す斜視図である。図１３Ａに示すように、表示装置１０１の表示面Ｓ1上に入力装置１０２が設けられている。そして、入力装置１０２の入力面Ｓ2上に防汚層２が設けられている。表示装置１０１と入力装置１０２とは、例えば粘着剤などからなる貼合層を介して貼り合わされている。図１３Ａでは、防汚層２を入力装置１０２の入力面Ｓ2に直接設ける例が示されているが、防汚性基材を入力装置１０２の入力面Ｓ2に適用することにより、防汚層２を入力装置２の表示面Ｓ1に設けるようにしてもよい。このように入力面Ｓ2に対して防汚性基材を適用する場合には、防汚性基材を入力装置１０２の入力面Ｓ2に貼合層を介して貼り合わせる構成を採用することができる。この構成を採用する場合には、防汚性基材の基材１としては、透明性および可撓性を有するシートなどを用いることが好ましい。
【０１０７】
入力装置１０２は、例えば、抵抗膜方式または静電容量方式のタッチパネルである。抵抗膜方式のタッチパネルとしては、例えば、マトリックス抵抗膜方式のタッチパネルが挙げられる。静電容量方式のタッチパネルとしては、例えば、Ｗｉｒｅ  Ｓｅｎｓｏｒ方式またはＩＴＯ  Ｇｒｉｄ方式の投影型静電容量方式タッチパネルが挙げられる。
【０１０８】
第５の実施形態によれば、入力装置１０２の入力面Ｓ2を耐指紋表面Ｓとすることができるので、入力装置１０２の入力面Ｓ2に付着した指紋を指などで擦ってうすく濡れ広がらせて、目立たなくすることができる。したがって、入力装置１０２が設けられた表示装置１０１の視認性を向上することができる。
【０１０９】
［変形例］
図１３Ｂは、本技術の第５の実施形態に係る入力装置の変形例を示す分解斜視図である。図１３Ｂに示すように、入力装置１０２の入力面Ｓ2にフロントパネル（表面部材）１０３をさらに備えるようにしてもよい。この場合、フロントパネル１０３のパネル表面Ｓ3に防汚層２が設けられる。入力装置１０２とフロントパネル（表面部材）１０３とは、例えば粘着剤などからなる貼合層により貼り合わされる。
【実施例】
【０１１０】
本技術の実施例について以下の順序で説明する。
１．エステル結合を有する化合物を含む表面
２．環状炭化水素基を有する化合物含む表面
３．動的接触角
４．溝形状を有する表面
【０１１１】
以下、実施例により本技術を具体的に説明するが、本技術はこれらの実施例のみに限定されるものではない。
【０１１２】
＜１．エステル結合を有する化合物を含む表面＞
（実施例１）
下記の配合を有する樹脂組成物を、厚み８０μｍのＴＡＣフィルム（富士フィルム社製）にコイルバー番手３を用いて塗布し、８０℃で２分乾燥することで、ＴＡＣフィルム上に防汚層を形成した。これにより、目的とする防汚性フィルムが得られた。
【０１１３】
（樹脂組成物の配合）
下記の式（１０）に示す構造を有する化合物：１０質量％
溶剤（メチルイソブチルケトン）：９０質量％
【０１１４】
【化１０】
2013171262.tif 000012
分子量（Ｍｗ）：１０００００
Ｒ1、Ｒ2、Ｒ6は炭化水素基、Ｒ3は炭素数が２個以上の炭化水素基、Ｒ5は炭素数が２個以上の基であり、中間および／または末端にアミノ基を有している。
【０１１５】
（実施例２）
下記の配合を有する樹脂組成物を、厚み８０μｍのＴＡＣフィルム（富士フィルム社製）にコイルバー番手３を用いて塗布し、８０℃で２分乾燥することで、ＴＡＣフィルム上に防汚層を形成した。これにより、目的とする防汚性フィルムが得られた。
【０１１６】
（樹脂組成物の配合）
下記の式（１１）に示す構造を有する化合物：１０質量％
溶剤（メチルエチルケトン）：９０質量％
【０１１７】
【化１１】
2013171262.tif 000013
分子量（Ｍｎ）：８０００
Ｒ1〜Ｒ4は炭化水素基である。
【０１１８】
（実施例３）
下記の配合を有する樹脂組成物を、厚み８０μｍのＴＡＣフィルム（富士フィルム社製）にコイルバー番手５を用いて塗布し、８０℃で２分乾燥後、窒素雰囲気下でＵＶ硬化することで、ＴＡＣフィルム上に防汚層を形成した。
【０１１９】
（樹脂組成物の配合）
親水ハードコート（中国塗料株式会社製、商品名：フォルシード４４０Ｃ−Ｍ開始剤抜き）：３８．４質量％
多官能アクリレート（新中村化学工業株式会社製、商品名：Ａ−ＴＭＭ−３Ｌ）：１０．５質量％
光重合開始剤（チバスペシャリティーケミカルズ社製、商品名：イルガキュアー１２７）：１．１質量％
溶剤（エタノール）：５０質量％
【０１２０】
さらに、下記の配合の処理溶液に室温で１０秒浸漬し、親水ハードコート表面に化合物を吸着させた。その後、アセトニトリルで十分にリンスを行い、８０℃で２分乾燥させた。これにより、目的とする防汚性フィルムが得られた。
【０１２１】
（処理溶液の配合）
下記の式（１２）に示す構造を有する化合物：１０質量％
溶剤（アセトニトリル）：９０質量％
【０１２２】
【化１２】
2013171262.tif 000014
分子量（Ｍｗ）：１０００００
Ｒ1、Ｒ2、Ｒ6は炭化水素基、Ｒ3は炭素数が２個以上の炭化水素基、Ｒ5は炭素数が２個以上の基であり、中間および／または末端にアミノ基を有している。
【０１２３】
（実施例４）
下記の配合の樹脂組成物を、厚み８０μｍのＴＡＣフィルム（富士フィルム社製）にコイルバー番手１０を用いて塗布し、８０℃で２分乾燥後、窒素雰囲気下でＵＶ硬化することで、ＴＡＣフィルム上に防汚層を形成した。これにより、目的とする防汚性フィルムが得られた。
【０１２４】
（樹脂組成物の配合）
ウレタンアクリレート（サートマー社製、商品名：ＣＮ９００６）：９．４質量％
光重合開始剤（チバスペシャリティーケミカルズ社製、商品名：イルガキュアー１８４）：０．５質量％
溶剤（ｔ−ブタノール）：９０質量％
レベリング剤（下記の式（１３）に示す構造を有する化合物）：０．１質量％
【化１３】
2013171262.tif 000015
Ｒ1〜Ｒ4は炭化水素基である。
【０１２５】
（比較例１）
フッ素原子を含有する、下記の式（１４）に示す構造を有する化合物を、蒸着法を用いてガラス基板に付着させた。これにより、目的とする表面処理基板が得られた。
Ｒ1はフッ素原子を含む炭化水素基、Ｒ2は炭素数が５以下の炭化水素基である。
【化１４】
2013171262.tif 000016
【０１２６】
（比較例２）
下記の配合の樹脂組成物を、厚み８０μｍのＴＡＣフィルム（富士フィルム社製）にコイルバー番手５を用いて塗布し、８０℃で２分乾燥後窒素雰囲気下でＵＶ硬化することで、ＴＡＣフィルム上に防汚層を形成した。これにより、目的とする防汚性フィルムが得られた。
【０１２７】
（樹脂組成物の配合）
ウレタンアクリレート（サートマー社製、商品名：ＣＮ９００６）：９．４質量％
光重合開始剤（チバスペシャリティーケミカルズ社製、商品名：イルガキュアー１８４）：０．５質量％
溶剤（ｔ−ブタノール）：９０質量％
親油化剤（セチルアクリレート）：０．１質量％
【０１２８】
次に、上述のようにして得られた実施例１〜４、比較例１、２の防汚性フィルム表面について、「動的接触角の評価」、「指紋の指払拭性の評価」および「硬度の評価」を行った。その結果を表１に示す。
【０１２９】
（水およびオレイン酸静的接触角の評価）
ポータブル接触角計（協和界面化学株式会社製、商品名：ＰＣＡ−１）を用いて下記条件で水およびオレイン酸の静的接触角を評価した。その結果を表１に示した。
・水はプラスチックシリンジにいれ、その先端にステンレス製の針（１５Ｇ）を取り付けて評価面に滴下した。
・オレイン酸はプラスチックシリンジにいれ、その先端にテフロン製の針（１８Ｇ）を取り付けて評価面に滴下した。
・液滴滴下量：２μｌ（水）、１μｌ(オレイン酸)
・測定温度：２５℃
【０１３０】
（動的接触角の評価）
自動接触角計（協和界面化学株式会社製、商品名：ＤＭ−５０１）を用いて、下記条件で滑落法によってオレイン酸の転落開始時の前進接触角と後退接触角とを評価した。その結果を表１に示した。ここで、前進接触角および後退接触角の定義は、図２を参照して説明した通りである。
・オレイン酸をプラスチックシリンジにいれて、その先端にステンレス製の針を取り付けて評価面に滴下した。
・オレイン酸滴下量：５μｌ
・測定温度：２５℃
・転落開始の判定は液滴の傾斜下側が動き始めた時とする。
・前進接触角と後退接触角は接線法により求めた。
【０１３１】
（指紋の指払拭性の評価）
まず、準備したサンプルを、その評価面が上になるように黒色アクリル板（三菱レイヨン株式会社製、商品名：アクリライト）に両面粘着シート（日東電工株式会社製、商品名：LUCIACS CS9621T）を用いて貼合した。次に、評価面に指紋を付けてその部分を指で５回擦ったのち、その表面に蛍光灯を写し込み、目視で表面を観察し、以下の基準で評価でした。その結果を表１に示した。
４：評価結果「３」よりもさらに指紋付着汚れが見えなくなっている。
３：指紋付着汚れがほとんど見えなくなっている。
２：指紋付着汚れが少し見える。
１：指紋付着汚れがよく見える。
【０１３２】
（硬度の評価）
硬度は、マルテンス硬度により評価した。マルテンス硬度は、ＰＩＣＯＤＥＮＴＯＲ  ＨＭ５００（商品名；(株)フィッシャー・インストルメンツ製）で評価した。荷重３ｍＮとした。針としてダイアモンド錐体を用い、面角１３６°で測定した。
【０１３３】
（臨界表面張力の評価）
ポータブル接触角計（協和界面化学株式会社製、商品名：ＰＣＡ−１）を用いて下記条件で水、エチレングリコールおよびヘキサデカンの静的接触角を評価し、その後Zisman Plotを用いて臨界表面張力を算出した。その結果を表１に示した。
・水およびエチレングリコールはプラスチックシリンジにいれ、その先端にステンレス製の針（１５Ｇ）を取り付けて評価面に滴下した。
・ヘキサデカンはプラスチックシリンジにいれ、その先端にテフロン製の針（２２Ｇ）を取り付けて評価面に滴下した。
・液滴滴下量：２μｌ
・測定温度：２５℃
【０１３４】
表１は、実施例１〜４および比較例１、２の評価の結果を示す。
【表１】
2013171262.tif 000017
【０１３５】
（考察）
表１から以下のことがわかる。
実施例１、２：エステル結合を有する化合物により防汚層を形成しているので、オレイン酸の動的接触角が低く、良好な払拭性が得られる。
実施例３：エステル結合を有する化合物を表面に吸着させた場合でも、良好な払拭性が発現する。
実施例４：アクリル化合物を主成分とする材料により防汚層を形成した場合であっても、その材料にレベリング剤としてエステル結合を有する化合物を含有させることで、表面の動的接触角を抑制し、払拭性を改善できる。
比較例１：撥水撥油防汚表面では、動的接触角が高く、指での払拭性は悪い。
比較例２：付着指紋の見えにくい親油フィルムでも、動的接触角が高いため、指での払拭性は悪い。
【０１３６】
＜２．環状炭化水素基を有する化合物含む表面＞
（実施例５）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１３７】
（樹脂組成物の配合）
下記の式（１５）に示す構造を有する２官能アクリレート：９．５質量％
イルガキュアー１８４（チバスペシャリティケミカルズ社製光重合開始剤）：０．５質量％
溶剤（メチルイソブチルケトン）：９０質量％
【０１３８】
【化１５】
2013171262.tif 000018
【０１３９】
（実施例６）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１４０】
（樹脂組成物の配合）
下記の式（１６）に示す構造を有する２官能アクリレート：９．５質量％
イルガキュアー１８４（チバスペシャリティケミカルズ社製光重合開始剤）：０．５質量％
溶剤（メチルイソブチルケトン）：９０質量％
【０１４１】
【化１６】
2013171262.tif 000019
【０１４２】
（実施例７）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１４３】
（樹脂組成物の配合）
下記の式（１７）に示す構造を有する２官能アクリレート：９．４９０５質量％
下記の式（１８）に示す構造を有する１官能メタクリレート：０．００９５質量％
イルガキュアー１８４（チバスペシャリティケミカルズ社製光重合開始剤）：０．５質量％
溶剤（メチルイソブチルケトン）：９０質量％
【０１４４】
【化１７】
2013171262.tif 000020
【０１４５】
【化１８】
2013171262.tif 000021
【０１４６】
（実施例８）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１４７】
（樹脂組成物の配合）
下記の式（１９）に示す構造を有する２官能アクリレート：９．４５２５質量％
下記の式（２０）に示す構造を有する１官能メタクリレート：０．０４７５質量％
イルガキュアー１８４（チバスペシャリティケミカルズ社製光重合開始剤）：０．５質量％
溶剤（メチルイソブチルケトン）：９０質量％
【化１９】
2013171262.tif 000022
【０１４８】
【化２０】
2013171262.tif 000023
【０１４９】
（実施例９）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１５０】
（樹脂組成物の配合）
下記の式（２１）に示す構造を有する２官能アクリレート：９．４０５質量％
下記の式（２２）に示す構造を有する１官能メタクリレート：０．０９５質量％
イルガキュアー１８４（チバスペシャリティケミカルズ社製光重合開始剤）：０．５質量％
溶剤（メチルイソブチルケトン）：９０質量％
【０１５１】
【化２１】
2013171262.tif 000024
【０１５２】
【化２２】
2013171262.tif 000025
【０１５３】
（実施例１０）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１５４】
（樹脂組成物の配合）
下記の式（２３）に示す構造を有する２官能アクリレート：９．３１質量％
下記の式（２４）に示す構造を有する１官能メタクリレート：０．１９質量％
イルガキュアー１８４（チバスペシャリティケミカルズ社製光重合開始剤）：０．５質量％
溶剤（メチルイソブチルケトン）：９０質量％
【０１５５】
【化２３】
2013171262.tif 000026
【０１５６】
【化２４】
2013171262.tif 000027
【０１５７】
（実施例１１）
下記の配合を有する樹脂組成物を、厚み１００μｍのゼオノアフィルム（日本ゼオン株式会社製）にコイルバー番手３を用いて塗布し、８０℃で２分乾燥後、窒素雰囲気下でＵＶ硬化することで、防汚層を形成した。これにより、目的とする防汚性フィルムが得られた。
【０１５８】
（樹脂組成物の配合）
下記の式（２５）に示す構造を有する２官能アクリレート：９．４５２５質量％
下記の式（２６）に示す構造を有する１官能アクリレート：０．０４７５質量％
イルガキュアー１８４（チバスペシャリティケミカルズ社製光重合開始剤）：０．５質量％
溶剤（メチルイソブチルケトン）：９０質量％
【０１５９】
【化２５】
2013171262.tif 000028
【０１６０】
【化２６】
2013171262.tif 000029
【０１６１】
（実施例１２）
下記の配合を有する樹脂組成物に、厚み１．３ｍｍのスライドグラス（松浪硝子工業社製）を常温で２時間ディップした。その後、アセトンでリンスし８０℃で２分乾燥させ、さらに１５０℃で２時間硬化させた。これにより、目的とする防汚性表面が得られた。
【０１６２】
（樹脂組成物の配合）
下記の式（２７）に示す構造を有する化合物：１質量％
下記の式（２８）に示す構造を有する化合物：１質量％
溶剤（アセトン）：９８質量％
【０１６３】
【化２７】
2013171262.tif 000030
【０１６４】
【化２８】
2013171262.tif 000031
【０１６５】
（動的接触角の評価）
上述の実施例１〜４および比較例１、２と同様にして動的接触角を評価した。その結果を表３に示す。
【０１６６】
（指紋の指払拭性の評価）
上述の実施例１〜４および比較例１、２と同様にして指紋の指払拭性を評価した。その結果を表２に示す。
【０１６７】
表２は、実施例５〜１２の評価の結果を示す。
【表２】
2013171262.tif 000032
【０１６８】
（考察）
表２から以下のことがわかる。
実施例５、６では、環状炭化水素基を有する化合物を表面に含んでいるので、オレイン酸の動的接触角が低く、良好な払拭性が得られている。
実施例７〜１０では、環状炭化水素基を有する化合物と片末端に鎖状炭化水素基を有する化合物との両方を表面に含んでいるので、オレイン酸の動的接触角が低く、良好な払拭性が得られている。
実施例１１では、分岐鎖のある鎖状炭化水素基を有する化合物を表面に含んでいる。この場合でも、実施例７〜１０と同様の効果が得られている。
実施例１２では、環状炭化水素基を有する化合物と片末端に鎖状炭化水素基を有する化合物との両方を含むシランカップリング剤を表面に含んでいる。この場合でも、実施例７〜１０と同様の効果が得られている。
【０１６９】
環状炭化水素基を有する化合物と鎖状炭化水素基を有する化合物とを組み合わせて用いると、指紋の払拭性がさらに向上する理由は定かではないが、以下のように考えられる。環状炭化水素基部分は比較的大きく、耐指紋表面を形成した際には環状炭化水素基同士の間に多少の隙間が存在していると考えられる。その部分には原子がないため、その部分では指紋成分に分子間力がほとんど働かず、指紋成分を引きつけることができない。そこで、環状炭化水素基を有する化合物と鎖状炭化水素基を有する化合物とを組み合わせて用いると、環状炭化水素基同士の隙間に鎖状炭化水素基の一部分が入り込み、その隙間を埋めることができると考えられる。その結果、耐指紋表面の指紋成分を引きつける力が増し、指紋の払拭性が向上していると考えられる。
【０１７０】
以上により、環状炭化水素基を有する化合物を表面に含んでいる場合にも、上述のエステル結合を有する化合物を表面に含んでいる場合と同様に、良好な払拭性が得られる。
環状炭化水素基を有する化合物と鎖状炭化水素基を有する化合物との両方を表面に含んでいる場合には、環状炭化水素基を有する化合物、またはエステル結合を有する化合物を単独で表面に含んでいる場合に比して、さらに良好な払拭性が得られる。
【０１７１】
＜３．動的接触角＞
（比較例３）
下記の配合を有する樹脂組成物を、厚み８０μｍのＴＡＣフィルム（富士フィルム社製）にコイルバー番手３を用いて塗布し、８０℃で２分乾燥することで、ＴＡＣフィルム上にコーティング層を形成した。これにより、目的とする防汚性フィルムが得られた。
【０１７２】
（樹脂組成物の配合）
三酢酸セルロース（和光純薬製）：１０質量％
溶剤（塩化メチレン）：９０質量％
【０１７３】
（比較例４）
下記の配合を有する樹脂組成物を、厚み８０μｍのＴＡＣフィルム（富士フィルム社製）にコイルバー番手３を用いて塗布し、１５０℃で３０分乾燥することで、ＴＡＣフィルム上にコーティング層を形成した。これにより、目的とする防汚性フィルムが得られた。
【０１７４】
（樹脂組成物の配合）
ポリアミドイミド（東洋紡社製、商品名：ＨＲ−１１ＮＮ）：１０質量％
溶剤（Ｎ−メチル−２−ピロリドン（ＮＭＰ））：９０質量％
【０１７５】
（比較例５）
下記の配合の樹脂組成物を、厚み８０μｍのＴＡＣフィルム（富士フィルム社製）にコイルバー番手３を用いて塗布し、８０℃で２分乾燥後、窒素雰囲気下でＵＶ硬化することで、ＴＡＣフィルム上にコーティング層を形成した。これにより、目的とする防汚性フィルムが得られた。
【０１７６】
（樹脂組成物の配合）
ウレタンアクリレート（サートマー社製、商品名：ＣＮ９００６）：９．５質量％
光重合開始剤（チバスペシャリティーケミカルズ社製、商品名：イルガキュアー１８４）：０．５質量％
溶剤（ｔ−ブタノール）：９０質量％
【０１７７】
次に、上述の各種フィルムの表面について、「動的接触角の評価」および「指紋の指払拭性の評価」を以下のようにして行った。
【０１７８】
（動的接触角の評価）
上述の実施例１〜４、比較例１、２と同様にして指紋の動的接触角を評価した。その結果を表３に示す。
【０１７９】
（指紋の指払拭性の評価）
上述の実施例１〜４、比較例１、２と同様にして指紋の指払拭性を評価した。その結果を表３に示す。
【０１８０】
表３は、比較例３〜５の評価結果を示す。
【表３】
2013171262.tif 000033
【０１８１】
（考察）
表１〜表３に示した評価結果を総合すると、オレイン酸の動的接触角および防汚層材料の分子構造について以下のことがわかる。
【０１８２】
（オレイン酸の動的接触角）
オレイン酸の前進接触角が１５°以下であり、後退接触角が１０°以下であると、払拭性に優れ、評価面に付着した指紋を指で擦るだけで、指紋付着汚れがほとんど見えなくなる。
【０１８３】
（防汚層材料の分子構造）
実施例１〜１２では、防汚層の材料として分子内にエステル結合または環状炭化水素基（飽和環状炭化水素基または不飽和環状炭化水素基）を有する材料が用いられている。このような防汚層では、防汚層表面におけるオレイン酸の動的接触角が小さく、良好な払拭性が得られている。
【０１８４】
比較例３では、防汚層の材料として分子内にエステル結合を有する材料（三酢酸セルロース）が用いられているが、防汚層表面におけるオレイン酸の動的接触角が大きく、良好な払拭性が得られていない。これは、エステル結合が側鎖などの末端にあるためと考えられる。
【０１８５】
比較例４、５では、防汚層の材料として分子内にアミド結合またはウレタン結合を有する材料（ポリアミドイミド、ウレタンアクリレート）が用いられている。このような防汚層では、防汚層表面におけるオレイン酸の動的接触角が大きく、良好な払拭性が得られていない。
【０１８６】
以上の評価結果を総合すると、指紋払拭性はオレイン酸の動的接触角と相関があり、表面におけるオレイン酸の前進接触角を１５°以下とし、オレイン酸の後退接触角を１０°以下とすることで、指紋払拭性を向上できることがわかる。
また、末端ではない部分にエステル結合を有する化合物、または環状炭化水素基を有する化合物を表面に含むことで、上記の動的接触角の数値範囲を有する表面が得られることがわかる。
【０１８７】
＜４．溝形状を有する表面＞
（実施例１３）
まず、φ１５０ｍｍのガラス基板（アトック社製、ＡＮ１００材）にＣｒ（クロム）層を厚さ１μｍで蒸着した。次に、Ｃｒ層上にフォトレジスト（ＡＺエレクトリックマテリアルズ株式会社製）をスピンコートし、１００℃で２分間プレベークした。これにより、膜厚約１μｍのフォトレジスト層が成膜された。
【０１８８】
次に、パターンを描いたクロムガラスマスクを用いて、成膜したフォトレジスト層を露光した。次に、ＡＺ３００ＭＩＦ（ＡＺエレクトリックマテリアルズ社製)を用いて、露光したフォトレジスト層を現像し、１１０℃で２分間ポストベークを行った。次に、Ｃｒエッチャント（ナガセケムテック株式会社製、商品名：１１Ｎ）を用いて、クロム層を５分間エッチングした。
【０１８９】
次に、剥離液（東京応化工業株式会社製、商品名：１０６）を用いて、フォトレジスト層を８０℃で５分間処理して、エッチングしたＣｒ層から剥離した。次に、フォトレジスト層を剥離したガラス基板に撥水処理剤（信越化学工業社製、商品名：ＫＰ−８０１）をスピンコートし、離型処理を行った。これにより、転写パターンが一主面に設けられたガラス基板（モールド）が得られた。次に、ＰＥＴ基材（三菱ポリエステル社製、商品名：Ｏ３００Ｅ）に下記組成の樹脂組成物を塗布した後、モールドとしてのガラス基板の転写パターンを樹脂組成物にＵＶ転写することにより、格子状溝（図９Ｂ）を表面に有する防汚層を形成した。なお、格子状溝のピッチＰ：１００μｍ、幅Ｗ：１０μｍ、深さＤ：０．９μｍとした。これにより、目的とする防汚性フィルムが得られた。
【０１９０】
（樹脂組成物の配合）
下記の式（２９）に示す構造を有する樹脂：９５質量％
イルガキュアー１８４（チバスペシャリティケミカルズ社製光重合開始剤）：５質量％
【０１９１】
【化２９】
2013171262.tif 000034
【０１９２】
（形状の評価）
上述のようにして得られた実施例１３の防汚性フィルムの表面形状をレーザー顕微鏡で確認した。その結果を図１４Ａに示す。
【０１９３】
（動的接触角の評価）
上述の実施例１〜４および比較例１、２と同様にして動的接触角を評価した。その結果を表４に示す。
【０１９４】
表４は、実施例１３の評価の結果を示す。なお、表４には、評価結果の比較のために、実施例６の評価結果も併記した。
【表４】
2013171262.tif 000035
【０１９５】
（考察）
表４から以下のことがわかる。
実施例６では、環状炭化水素基を有する樹脂組成物を用いて平面を形成しているので、後退接触角を６．７°に低減できる。
実施例１３では、実施例６と同様の樹脂組成物を用いて格子状溝を有する表面を形成しているので、後退接触角を実施例６に比してさらに低減し、４．７°とすることができる。
したがって、動的接触角をさらに低減し、指紋の指払拭性をさらに向上するためには、防汚層の表面に溝などの凹部を設けることが好ましい。
【０１９６】
以上、本技術の実施形態および実施例について具体的に説明したが、本技術は、上述の実施形態に限定されるものではなく、本技術の技術的思想に基づく各種の変形が可能である。
【０１９７】
例えば、上述の実施形態および実施例において挙げた構成、方法、工程、形状、材料および数値などはあくまでも例に過ぎず、必要に応じてこれと異なる構成、方法、工程、形状、材料および数値などを用いてもよい。
【０１９８】
また、上述の実施形態の構成、方法、工程、形状、材料および数値などは、本技術の主旨を逸脱しない限り、互いに組み合わせることが可能である。
【０１９９】
また、本技術は以下の構成を採用することもできる。
（１）
表面を有する基材と、
上記基材の表面に設けられた防汚層と
を備え、
上記防汚層が、末端以外の部分にエステル結合を有する第１の化合物、および環状炭化水素基を有する第２の化合物の少なくとも一方を含み、
上記防汚層の表面におけるオレイン酸の前進接触角が１５°以下であり、
上記防汚層の表面におけるオレイン酸の後退接触角が１０°以下である防汚性基材。
（２）
上記防汚層は、凹部が設けられた表面を有する（１）に記載の防汚性基材。
（３）
上記凹部は、上記防汚層の表面にある液体に対して正の毛管圧力を及ぼす（２）に記載の防汚性基材。
（４）
上記凹部の幅Ｗは、１ｎｍ以上１ｍｍ以下の範囲内であり、
上記凹部の深さＤは、１ｎｍ以上１ｍｍ以下の範囲内である（２）または（３）に記載の防汚性基材。
（５）
上記第１の化合物および上記第２の化合物の少なくとも一方は、上記基材の表面に吸着されている（１）から（４）のいずれかに記載の防汚性基材。
（６）
上記防汚層は、上記第１の化合物および上記第２の化合物の少なくとも一方を含む単分子層である（１）から（５）のいずれかに記載の防汚性基材。
（７）
上記防汚層が、コーティング層である（１）から（６）のいずれかに記載の防汚性基材。
（８）
上記コーティング層は、エネルギー線硬化性樹脂組成物および熱硬化性樹脂組成物の少なくとも一方を含み、
上記エネルギー線硬化性樹脂組成物および熱硬化性樹脂組成物は、上記第１の化合物、および上記第２の化合物の少なくとも一方を含んでいる（７）に記載の防汚性基材。
（９）
上記第１の化合物および上記第２の化合物は、添加剤である（７）または（８）に記載の防汚性基材。
（１０）
上記添加剤は、レベリング剤である（９）に記載の防汚性基材。
（１１）
上記防汚層が、上記第２の化合物とともに、末端に鎖状炭化水素基を有する第３の化合物をさらに含んでいる（１）から（１０）のいずれかに記載の防汚性基材。
（１２）
上記第１の化合物は、下記の式（１）または式（２）で表され、
上記第２の化合物は、下記の式（３）または式（４）で表される（１）から（１１）のいずれかに記載の防汚性基材。
【化３０】
2013171262.tif 000036
（式中、Ｒ1は、Ｃ、Ｎ、Ｓ、Ｏ、Ｓｉ、ＰまたはＴｉを含む基、Ｒ2は、炭素数が２個以上の基である。）
【化３１】
2013171262.tif 000037
（式中、Ｒ1、Ｒ2はそれぞれ独立に、Ｃ、Ｎ、Ｓ、Ｏ、Ｓｉ、ＰまたはＴｉを含む基である。）
【化３２】
2013171262.tif 000038
【化３３】
2013171262.tif 000039
（１３）
上記式（１）および式（２）のＲ1、Ｒ2はそれぞれ独立に、炭化水素基、スルホ基、スルホニル基、スルホンアミド基、カルボン酸基、アミノ基、アミド基、リン酸基、フォスフィノ基、シラノール基、エポキシ基、イソシアネート基、シアノ基、チオール基、または水酸基である（１２）に記載の防汚性基材。
（１４）
上記第３の化合物は、下記の式（５）または式（６）で表される（１１）に記載の防汚性基材。
【化３４】
2013171262.tif 000040
【化３５】
2013171262.tif 000041
（１５）
防汚層が設けられた入力面を有し、
上記防汚層が、末端以外の部分にエステル結合を有する第１の化合物、および環状炭化水素基を有する第２の化合物の少なくとも一方を含む入力面を有し、
上記防汚層の表面におけるオレイン酸の前進接触角が１５°以下であり、
上記防汚層の表面におけるオレイン酸の後退接触角が１０°以下である入力装置。
（１６）
防汚層が設けられた表示面を有し、
上記防汚層が、末端以外の部分にエステル結合を有する第１の化合物、および環状炭化水素基を有する第２の化合物の少なくとも一方を含み、
上記防汚層の表面におけるオレイン酸の前進接触角が１５°以下であり、
上記防汚層の表面におけるオレイン酸の後退接触角が１０°以下である表示装置。
（１７）
末端以外の部分にエステル結合を有する第１の化合物、および環状炭化水素基を有する第２の化合物の少なくとも一方を含み、
表面におけるオレイン酸の前進接触角が１５°以下であり、
表面におけるオレイン酸の後退接触角が１０°以下である防汚層。
【符号の説明】
【０２００】
１    基材
１ａ    凹部
２    防汚層
２ａ    凹部
２ａ    吸着化合物
３    アンカー層
４    ハードコート層
１０１    表示装置
１０２    入力装置
１０３    フロントパネル
Ｓ    耐指紋表面（防汚性表面）
Ｓ1    表示面
Ｓ2    入力面
Ｓ2    パネル表面
θa    前進接触角
θr    後退接触角
【図１】
2013171262.tif 000048
【図２】
2013171262.tif 000049
【図３】
2013171262.tif 000050
【図４】
2013171262.tif 000051
【図５】
2013171262.tif 000052
【図６】
2013171262.tif 000053
【図７】
2013171262.tif 000054
【図８】
2013171262.tif 000055
【図９】
2013171262.tif 000056
【図１０】
2013171262.tif 000057
【図１１】
2013171262.tif 000058
【図１２】
2013171262.tif 000059
【図１３】
2013171262.tif 000060
【図１４】
2013171262.tif 000061
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
表面を有する基材と、
上記基材の表面に設けられた防汚層と
を備え、
上記防汚層が、末端以外の部分にエステル結合を有する第１の化合物、および環状炭化水素基を有する第２の化合物の少なくとも一方を含み、
上記第１の化合物および上記第２の化合物の少なくとも一方は、上記基材の表面に吸着され、
上記防汚層の表面におけるオレイン酸の前進接触角が１５°以下であり、
上記防汚層の表面におけるオレイン酸の後退接触角が１０°以下である防汚性基材。
【請求項２】
表面を有する基材と、
上記基材の表面に設けられた防汚層と
を備え、
上記防汚層が、末端以外の部分にエステル結合を有する第１の化合物、および環状炭化水素基を有する第２の化合物の少なくとも一方を含み、
上記第１の化合物は、下記の式（１）または式（２）で表され、
上記第２の化合物は、下記の式（３）または式（４）で表され、
上記防汚層の表面におけるオレイン酸の前進接触角が１５°以下であり、
上記防汚層の表面におけるオレイン酸の後退接触角が１０°以下である防汚性基材。
【化１】
2013171262.tif 000062
（式中、Ｒ1は、Ｃ、Ｎ、Ｓ、Ｏ、Ｓｉ、ＰまたはＴｉを含む基、Ｒ2は、炭素数が２個以上の基である。）
【化２】
2013171262.tif 000063
（式中、Ｒ1、Ｒ2はそれぞれ独立に、Ｃ、Ｎ、Ｓ、Ｏ、Ｓｉ、ＰまたはＴｉを含む基である。）
【化３】
2013171262.tif 000064
【化４】
2013171262.tif 000065
【請求項３】
表面を有する基材と、
上記基材の表面に設けられた防汚層と
を備え、
上記防汚層が、末端以外の部分にエステル結合を有する第１の化合物、および環状炭化水素基を有する第２の化合物の少なくとも一方を含み、
上記防汚層が、上記第２の化合物とともに、末端に鎖状炭化水素基を有する第３の化合物をさらに含み、
上記第３の化合物は、下記の式（５）または式（６）で表され、
上記防汚層の表面におけるオレイン酸の前進接触角が１５°以下であり、
上記防汚層の表面におけるオレイン酸の後退接触角が１０°以下である防汚性基材。
【化５】
2013171262.tif 000066
【化６】
2013171262.tif 000067
【請求項４】
上記防汚層は、凹部が設けられた表面を有する請求項１から３のいずれかに記載の防汚性基材。
【請求項５】
上記凹部は、上記防汚層の表面にある液体に対して正の毛管圧力を及ぼす請求項４に記載の防汚性基材。
【請求項６】
上記凹部の幅Ｗは、１ｎｍ以上１ｍｍ以下の範囲内であり、
上記凹部の深さＤは、１ｎｍ以上１ｍｍ以下の範囲内である請求項４または５に記載の防汚性基材。
【請求項７】
上記防汚層は、上記第１の化合物および上記第２の化合物の少なくとも一方を含む単分子層である請求項１に記載の防汚性基材。
【請求項８】
上記防汚層が、コーティング層である請求項１から７のいずれかに記載の防汚性基材。
【請求項９】
上記コーティング層は、エネルギー線硬化性樹脂組成物および熱硬化性樹脂組成物の少なくとも一方を含み、
上記エネルギー線硬化性樹脂組成物および熱硬化性樹脂組成物は、上記第１の化合物、および上記第２の化合物の少なくとも一方を含んでいる請求項８に記載の防汚性基材。
【請求項１０】
上記第１の化合物および上記第２の化合物は、添加剤である請求項８または９に記載の防汚性基材。
【請求項１１】
上記添加剤は、レベリング剤である請求項１０に記載の防汚性基材。
【請求項１２】
上記式（１）および式（２）のＲ1、Ｒ2はそれぞれ独立に、炭化水素基、スルホ基、スルホニル基、スルホンアミド基、カルボン酸基、アミノ基、アミド基、リン酸基、フォスフィノ基、シラノール基、エポキシ基、イソシアネート基、シアノ基、チオール基、または水酸基である請求項２に記載の防汚性基材。
【請求項１３】
請求項１から１２のいずれか１項に記載の防汚性基材を備える入力装置。
【請求項１４】
請求項１から１２のいずれか１項に記載の防汚性基材を備える表示装置。
【請求項１５】
末端以外の部分にエステル結合を有する第１の化合物、および環状炭化水素基を有する第２の化合物の少なくとも一方を含み、
上記第１の化合物および上記第２の化合物の少なくとも一方は、上記基材の表面に吸着され、
表面におけるオレイン酸の前進接触角が１５°以下であり、
表面におけるオレイン酸の後退接触角が１０°以下である防汚層。
【請求項１６】
末端以外の部分にエステル結合を有する第１の化合物、および環状炭化水素基を有する第２の化合物の少なくとも一方を含み、
上記第１の化合物は、下記の式（１）または式（２）で表され、
上記第２の化合物は、下記の式（３）または式（４）で表され、
表面におけるオレイン酸の前進接触角が１５°以下であり、
表面におけるオレイン酸の後退接触角が１０°以下である防汚層。
【化７】
2013171262.tif 000068
（式中、Ｒ1は、Ｃ、Ｎ、Ｓ、Ｏ、Ｓｉ、ＰまたはＴｉを含む基、Ｒ2は、炭素数が２個以上の基である。）
【化８】
2013171262.tif 000069
（式中、Ｒ1、Ｒ2はそれぞれ独立に、Ｃ、Ｎ、Ｓ、Ｏ、Ｓｉ、ＰまたはＴｉを含む基である。）
【化９】
2013171262.tif 000070
【化１０】
2013171262.tif 000071
【請求項１７】
末端以外の部分にエステル結合を有する第１の化合物、および環状炭化水素基を有する第２の化合物の少なくとも一方を含み、
上記防汚層が、上記第２の化合物とともに、末端に鎖状炭化水素基を有する第３の化合物をさらに含み、
上記第３の化合物は、下記の式（５）または式（６）で表され、
表面におけるオレイン酸の前進接触角が１５°以下であり、
表面におけるオレイン酸の後退接触角が１０°以下である防汚層。
【化１１】
2013171262.tif 000072
【化１２】
2013171262.tif 000073
【手続補正２】
【補正対象書類名】明細書
【補正対象項目名】０００９
【補正方法】変更
【補正の内容】
【０００９】
上述の課題を解決するために、第１の技術は、
表面を有する基材と、
基材の表面に設けられた防汚層と
を備え、
防汚層が、末端以外の部分にエステル結合を有する第１の化合物、および環状炭化水素基を有する第２の化合物の少なくとも一方を含み、
第１の化合物および第２の化合物の少なくとも一方は、基材の表面に吸着され、
防汚層の表面におけるオレイン酸の前進接触角が１５°以下であり、
防汚層の表面におけるオレイン酸の後退接触角が１０°以下である防汚性基材である。
【手続補正３】
【補正対象書類名】明細書
【補正対象項目名】００１０
【補正方法】変更
【補正の内容】
【００１０】
第２の技術は、
表面を有する基材と、
基材の表面に設けられた防汚層と
を備え、
防汚層が、末端以外の部分にエステル結合を有する第１の化合物、および環状炭化水素基を有する第２の化合物の少なくとも一方を含み、
第１の化合物は、下記の式（１）または式（２）で表され、
第２の化合物は、下記の式（３）または式（４）で表され、
防汚層の表面におけるオレイン酸の前進接触角が１５°以下であり、
防汚層の表面におけるオレイン酸の後退接触角が１０°以下である防汚性基材である。
【化１】
2013171262.tif 000074
（式中、Ｒ1は、Ｃ、Ｎ、Ｓ、Ｏ、Ｓｉ、ＰまたはＴｉを含む基、Ｒ2は、炭素数が２個以上の基である。）
【化２】
2013171262.tif 000075
（式中、Ｒ1、Ｒ2はそれぞれ独立に、Ｃ、Ｎ、Ｓ、Ｏ、Ｓｉ、ＰまたはＴｉを含む基である。）
【化３】
2013171262.tif 000076
【化４】
2013171262.tif 000077
【手続補正４】
【補正対象書類名】明細書
【補正対象項目名】００１１
【補正方法】変更
【補正の内容】
【００１１】
第３の技術は、
表面を有する基材と、
基材の表面に設けられた防汚層と
を備え、
防汚層が、末端以外の部分にエステル結合を有する第１の化合物、および環状炭化水素基を有する第２の化合物の少なくとも一方を含み、
防汚層が、第２の化合物とともに、末端に鎖状炭化水素基を有する第３の化合物をさらに含み、
第３の化合物は、下記の式（５）または式（６）で表され、
防汚層の表面におけるオレイン酸の前進接触角が１５°以下であり、
防汚層の表面におけるオレイン酸の後退接触角が１０°以下である防汚性基材である。
【化５】
2013171262.tif 000078
【化６】
2013171262.tif 000079
【手続補正５】
【補正対象書類名】明細書
【補正対象項目名】００１２
【補正方法】変更
【補正の内容】
【００１２】
第４の技術は、
末端以外の部分にエステル結合を有する第１の化合物、および環状炭化水素基を有する第２の化合物の少なくとも一方を含み、
第１の化合物および第２の化合物の少なくとも一方は、基材の表面に吸着され、
表面におけるオレイン酸の前進接触角が１５°以下であり、
表面におけるオレイン酸の後退接触角が１０°以下である防汚層である。
第５の技術は、
末端以外の部分にエステル結合を有する第１の化合物、および環状炭化水素基を有する第２の化合物の少なくとも一方を含み、
第１の化合物は、下記の式（１）または式（２）で表され、
第２の化合物は、下記の式（３）または式（４）で表され、
表面におけるオレイン酸の前進接触角が１５°以下であり、
表面におけるオレイン酸の後退接触角が１０°以下である防汚層である。
【化７】
2013171262.tif 000080
（式中、Ｒ1は、Ｃ、Ｎ、Ｓ、Ｏ、Ｓｉ、ＰまたはＴｉを含む基、Ｒ2は、炭素数が２個以上の基である。）
【化８】
2013171262.tif 000081
（式中、Ｒ1、Ｒ2はそれぞれ独立に、Ｃ、Ｎ、Ｓ、Ｏ、Ｓｉ、ＰまたはＴｉを含む基である。）
【化９】
2013171262.tif 000082
【化１０】
2013171262.tif 000083
第６の技術は、
末端以外の部分にエステル結合を有する第１の化合物、および環状炭化水素基を有する第２の化合物の少なくとも一方を含み、
防汚層が、第２の化合物とともに、末端に鎖状炭化水素基を有する第３の化合物をさらに含み、
第３の化合物は、下記の式（５）または式（６）で表され、
表面におけるオレイン酸の前進接触角が１５°以下であり、
表面におけるオレイン酸の後退接触角が１０°以下である防汚層である。
【化１１】
2013171262.tif 000084
【化１２】
2013171262.tif 000085